(57)【要約】    共押出多層フィルムは、シーラント層およびシーラント層と接触している第２の層を含む、少なくとも２つの層を有する。シーラント層は、（Ａ）０．８６５ｇ／ｃｃ〜０．９３０ｇ／ｃｃの密度と０．５ｇ／１０分〜２５ｇ／１０分のメルトインデックスとを有する第１のエチレン系ポリマー、（Ｂ）１００℃以下の融点を有する不飽和一級脂肪酸アミド、および（Ｃ）１００℃超の融点を有する飽和一級脂肪酸アミドを含有する。不飽和一級脂肪酸アミドおよび飽和一級脂肪酸アミドは、３：１〜１：６の重量比を有する。第２の層は、第２のエチレン系ポリマーを含有する。本開示はまた、該シーラント層を含有するラミネートも提供する。  【選択図】なし【特許請求の範囲】
【請求項１】
少なくとも２つの層を含む共押出多層フィルムであって、前記少なくとも２つの層が、
シーラント層であって、
（Ａ）０．８６５ｇ／ｃｃ〜０．９３０ｇ／ｃｃの密度と０．５ｇ／１０分〜２５ｇ／１０分のメルトインデックスとを有する第１のエチレン系ポリマー、
（Ｂ）１００℃以下の融点を有する不飽和一級脂肪酸アミド、および
（Ｃ）１００℃超の融点を有する飽和一級脂肪酸アミドを含み、前記不飽和一級脂肪酸アミドおよび前記飽和一級脂肪酸アミドが、３：１〜１：６の重量比を有する、シーラント層と、
前記シーラント層と接触している第２の層であって、前記第２の層が、第２のエチレン系ポリマーを含む、第２の層と、を含む、共押出多層フィルム。
【請求項２】
前記不飽和一級脂肪酸アミドが、エルカミド、オレアミド、およびそれらの組み合わせからなる群から選択される、請求項１に記載の共押出多層フィルム。
【請求項３】
前記飽和一級脂肪酸アミドが、ベヘンアミド、パルミタミド、ステアラミド、およびそれらの組み合わせからなる群から選択される、請求項１または２に記載の共押出多層フィルム。
【請求項４】
前記第１のエチレン系ポリマーが、エチレンホモポリマー、エチレン／α−オレフィンコポリマー、およびそれらの組み合わせからなる群から選択される、請求項１〜３のいずれかに記載の共押出多層フィルム。
【請求項５】
前記シーラント層が、１００℃超の融点と２００℃超の分解温度とを有する二塩基性脂肪酸をさらに含む、請求項１〜４のいずれかに記載の共押出多層フィルム。
【請求項６】
前記シーラント層が、前記シーラント層の総重量に基づいて、０．０１重量％〜５重量％の不飽和一級脂肪酸アミドと飽和一級脂肪酸アミドとの合計量を含む、請求項１〜５のいずれかに記載の共押出多層フィルム。
【請求項７】
請求項１〜６のいずれかに記載の共押出多層フィルムを含む、ラミネート。
【請求項８】
ラミネートであって、
シーラント層を含む第１のフィルムであって、前記シーラント層が、
（Ａ）０．８６５ｇ／ｃｃ〜０．９３０ｇ／ｃｃの密度と０．５ｇ／１０分〜２５ｇ／１０分のメルトインデックスとを有する第１のエチレン系ポリマー、
（Ｂ）１００℃以下の融点を有する不飽和一級脂肪酸アミド、および
（Ｃ）１００℃超の融点を有する飽和一級脂肪酸アミドを含み、前記不飽和一級脂肪酸アミドおよび前記飽和一級脂肪酸アミドが、３：１〜１：６の重量比を有する、第１のフィルムと、
第２のフィルムと、を含み、前記第１のフィルムが、前記第２のフィルムにラミネートされている、ラミネート。
【請求項９】
前記不飽和一級脂肪酸アミドが、エルカミド、オレアミド、およびそれらの組み合わせからなる群から選択される、請求項８に記載のラミネート。
【請求項１０】
前記飽和一級脂肪酸アミドが、ベヘンアミド、パルミタミド、ステアラミド、およびそれらの組み合わせからなる群から選択される、請求項８または９に記載のラミネート。
【請求項１１】
前記第１のエチレン系ポリマーが、エチレンホモポリマー、エチレン／α−オレフィンコポリマー、およびそれらの組み合わせからなる群から選択される、請求項８〜１０のいずれかに記載のラミネート。
【請求項１２】
前記シーラント層が、１００℃超の融点と２００℃超の分解温度とを有する二塩基性脂肪酸をさらに含む、請求項８〜１１のいずれかに記載のラミネート。
【請求項１３】
前記シーラント層が、０．０１〜０．４未満のラミネート５５℃硬化摩擦係数（ＣＯＦ）を有する、請求項８〜１２のいずれかに記載のラミネート。
【請求項１４】
前記第２のフィルムが、第２のエチレン系ポリマー、プロピレン系ポリマー、ポリアミド、ポリエステル、エチレンビニルアルコールコポリマー、ポリエチレンテレフタレート、エチレンビニルアクリレートコポリマー、エチレンメチルアクリレートコポリマー、エチレンエチルアクリレートコポリマー、エチレンブチルアクリレートコポリマー、エチレンアクリル酸コポリマー、エチレンメタクリル酸コポリマー、エチレンアクリル酸のイオノマー、メタクリル酸のイオノマー、無水マレイン酸グラフトエチレン系ポリマー、金属箔、およびそれらの組み合わせからなる群から選択される成分を含む基材層を含む、請求項８〜１３のいずれかに記載のラミネート。
【請求項１５】
第３のフィルムをさらに含み、前記第３のフィルムが、前記第２のフィルムにラミネートされている、請求項８〜１４のいずれかに記載のラミネート。
【発明の詳細な説明】
【背景技術】
【０００１】
本開示は、スリップ剤を含むエチレン系組成物を含有するシーラント層を有する多層フィルムおよびラミネートに関する。
【０００２】
エチレン系ポリマーから形成されるフィルム層は、例えば、食品包装および特殊包装を含む様々な用途のための多層フィルムにおいて使用される。エチレン系ポリマーの外側フィルム層は、製造ラインまたは包装ラインなどにおけるフィルムの効率的な処理のために、低い摩擦係数（ＣＯＦ）（例えば、０．４０未満）を必要とする。低ＣＯＦを達成するために、典型的には、シーラント層であり得るエチレン系ポリマー外層にスリップ剤が添加される。従来のスリップ剤には、フィルムの表面に移動することによりフィルムのＣＯＦを低下させることが知られている、エルカミドおよびオレアミドなどの不飽和脂肪酸アミドが含まれる。しかしながら、時間、高温、高圧、および様々な変換プロセスなどの異なる環境条件下で、従来の移動性スリップ剤を使用して一貫した低ＣＯＦを維持することは困難である。シリコーンなどの非移動性スリップ剤もまた、エチレン系ポリマー外層に添加されているが、低ＣＯＦ（例えば、０．４０未満）を達成する効果がより低いことが知られている。加えて、非移動性スリップ剤は、移動性スリップ剤よりも高価である。
【０００３】
当該技術分野は、非移動性スリップ剤なしで低ＣＯＦ（例えば、０．４０未満）を示すエチレン系ポリマー層を含むフィルムの必要性を認識している。当技術分野はまた、非移動性スリップ剤なしで低ＣＯＦ（例えば、０．４０未満）を示すエチレン系ポリマー層を含むラミネートの必要性も認識している。
【発明の概要】
【０００４】
本開示は、共押出多層フィルムを提供する。共押出多層フィルムは、シーラント層およびシーラント層と接触している第２の層を含む、少なくとも２つの層を有する。シーラント層は、（Ａ）０．８６５ｇ／ｃｃ〜０．９３０ｇ／ｃｃの密度と０．５ｇ／１０分〜２５ｇ／１０分のメルトインデックスとを有する第１のエチレン系ポリマー、（Ｂ）１００℃以下の融点を有する不飽和一級脂肪酸アミド、および（Ｃ）１００℃超の融点を有する飽和一級脂肪酸アミドを含有する。不飽和一級脂肪酸アミドおよび飽和一級脂肪酸アミドは、３：１〜１：６の重量比を有する。第２の層は、第２のエチレン系ポリマーを含有する。本開示はまた、該シーラント層を含有するラミネートも提供する。
【０００５】
本開示はまた、ラミネートも提供する。ラミネートは、第１のフィルムおよび第２のフィルムを含み、第１のフィルムは、第２のフィルムにラミネートされている。第１のフィルムは、（Ａ）０．８６５ｇ／ｃｃ〜０．９３０ｇ／ｃｃの密度と０．５ｇ／１０分〜２５ｇ／１０分のメルトインデックスとを有する第１のエチレン系ポリマー、（Ｂ）１００℃以下の融点を有する不飽和一級脂肪酸アミド、および（Ｃ）１００℃超の融点を有する飽和一級脂肪酸アミドを含有する、シーラント層を含む。不飽和一級脂肪酸アミドおよび飽和一級脂肪酸アミドは、３：１〜１：６の重量比を有する。
【０００６】
定義
元素周期表へのいずれの参照も、ＣＲＣ  Ｐｒｅｓｓ，Ｉｎｃ．，１９９０−１９９１により出版されたものへの参照である。この周期表における元素の族への参照は、族を付番するための新しい表記法による。
【０００７】
米国特許慣行の目的のため、いかなる参照される特許、特許出願、または刊行物の内容も、特に定義の開示（本開示に具体的に提供されるいかなる定義とも矛盾しない程度において）および当該技術分野の一般知識に関して、それらの全体が参照により組み込まれる（またはその米国版に相当するものが、参照によりそのように組み込まれる）。
【０００８】
本明細書に開示される数値範囲は、下限値および上限値を含む、下限値から上限値のすべての値を含む。明確な数値（例えば、１または２、または３〜５、または６、または７）を含有する範囲については、任意の２つの明確な数値間の任意の部分範囲（例えば、１〜２、２〜６、５〜７、３〜７、５〜６など）が含まれる。
【０００９】
相反する記載がない限り、文脈から黙示的でない限り、または当該技術分野で慣習的でない限り、すべての部およびパーセントは重量に基づき、すべての試験方法は本開示の出願日時点で最新のものである。
【００１０】
本明細書に説明される場合、「アルキル」（または「アルキル部分」）という用語は、脂肪族炭化水素から１つの水素原子を取り除くことにより脂肪族炭化水素から誘導される、有機ラジカルを指す。アルキル基は、直鎖状、分岐状、環状またはそれらの組み合わせであり得る。
【００１１】
本明細書で使用される場合、「ブレンド」または「ポリマーブレンド」という用語は、２種以上のポリマーのブレンドである。そのようなブレンドは、混和性であっても、そうでなくてもよい（分子レベルで相分離していない）。そのようなブレンドは、相分離していても、していなくてもよい。そのようなブレンドは、透過電子分光法、光散乱、Ｘ線散乱、および当該技術分野において既知の他の方法から決定される場合、１つ以上のドメイン構成を含有していても、していなくてもよい。
【００１２】
「組成物」という用語は、組成物を含む材料の混合物、ならびに組成物の材料から形成された反応生成物および分解生成物を指す。
【００１３】
「含む（ｃｏｍｐｒｉｓｉｎｇ）」、「含む（ｉｎｃｌｕｄｉｎｇ）」、「有する（ｈａｖｉｎｇ）」という用語、およびそれらの派生語は、それらが具体的に開示されているかどうかに関わらず、いかなる追加の構成要素、ステップ、または手順の存在も除外することを意図しない。あらゆる疑義を回避するために、「含む（ｃｏｍｐｒｉｓｉｎｇ）」という用語の使用を通して請求されるすべての組成物は、相反する記述がない限り、ポリマーであるか、ポリマーでないかに関わらず、あらゆる追加の添加剤、補助剤、または化合物を含み得る。対照的に、「から本質的になる（ｃｏｎｓｉｓｔｉｎｇ  ｅｓｓｅｎｔｉａｌｌｙ  ｏｆ）」という用語は、操作性に必須ではないものを除いて、あらゆる後続の引用の範囲から、あらゆる他の構成要素、ステップ、または手順を除外する。「からなる（ｃｏｎｓｉｓｔｉｎｇ  ｏｆ）」という用語は、具体的に描写または列挙されていないあらゆる構成要素、ステップ、または手順を除外する。「または（ｏｒ）」という用語は、別途記述がない限り、列挙された部材を個別にならびに任意の組み合わせで指す。単数形の使用は、複数形の使用を含み、その逆も同じである。
【００１４】
「エチレン系ポリマー」は、（重合性モノマーの総量に基づいて）５０重量パーセント超の重合エチレンモノマーを含有するポリマーであり、任意選択で、少なくとも１つのコモノマーを含み得る。エチレン系ポリマーは、エチレンホモポリマー、およびエチレンコポリマー（エチレンおよび１つ以上のコモノマーに由来する単位を意味する）を含む。「エチレン系ポリマー」および「ポリエチレン」という用語は、互換的に使用され得る。エチレン系ポリマー（ポリエチレン）の非限定的な例としては、低密度ポリエチレン（ＬＤＰＥ）および直鎖状ポリエチレンが挙げられる。直鎖状ポリエチレンの非限定的な例としては、直鎖状低密度ポリエチレン（ＬＬＤＰＥ）、超低密度ポリエチレン（ＵＬＤＰＥ）、極低密度ポリエチレン（ＶＬＤＰＥ）、多成分エチレン系コポリマー（ＥＰＥ）、エチレン／α−オレフィンマルチブロックコポリマー（オレフィンブロックコポリマー（ＯＢＣ）としても知られる）、シングルサイト触媒直鎖状低密度ポリエチレン（ｍ−ＬＬＤＰＥ）、実質的に直鎖状または直鎖状のプラストマー／エラストマー、および高密度ポリエチレン（ＨＤＰＥ）が挙げられる。一般に、ポリエチレンは、チーグラー・ナッタ触媒などの不均一触媒系、４族遷移金属およびメタロセン、非メタロセン金属中心、ヘテロアリール、ヘテロ原子アリールオキシエーテル、ホスフィンイミンなどの配位子構造を含む均一触媒系を使用して、気相流動床反応器、液相スラリープロセス反応器、または液相溶液プロセス反応器において生成され得る。不均一触媒および／または均一触媒の組み合わせもまた、単一反応器または二重反応器構成のいずれにおいても使用され得る。一実施形態では、エチレン系ポリマーは、その中に重合した芳香族コモノマーを含有しない。
【００１５】
「エチレンプラストマー／エラストマー」は、エチレン由来の単位と、少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマー由来の単位とを含む、均一短鎖分岐分布を含有する実質的に直鎖状または直鎖状のエチレン／α−オレフィンコポリマーである。エチレンプラストマー／エラストマーは、０．８７０ｇ／ｃｃ、または０．８８０ｇ／ｃｃ、または０．８９０ｇ／ｃｃ〜０．９００ｇ／ｃｃ、または０．９０２ｇ／ｃｃ、または０．９０４ｇ／ｃｃ、または０．９０９ｇ／ｃｃ、または０．９１０ｇ／ｃｃ、または０．９１７ｇ／ｃｃの密度を有する。エチレンプラストマー／エラストマーの非限定的な例としては、ＡＦＦＩＮＩＴＹ（商標）プラストマーおよびエラストマー（Ｔｈｅ  Ｄｏｗ  Ｃｈｅｍｉｃａｌ  Ｃｏｍｐａｎｙから入手可能）、ＥＸＡＣＴ（商標）プラストマー（ＥｘｘｏｎＭｏｂｉｌ  Ｃｈｅｍｉｃａｌから入手可能）、Ｔａｆｍｅｒ（商標）（Ｍｉｔｓｕｉから入手可能）、Ｎｅｘｌｅｎｅ（商標）（ＳＫ  Ｃｈｅｍｉｃａｌｓ  Ｃｏ．から入手可能）、およびＬｕｃｅｎｅ（商標）（ＬＧ  Ｃｈｅｍ  Ｌｔｄ．から入手可能）が挙げられる。
【００１６】
「脂肪酸」は、炭化水素鎖および末端カルボキシル基を有するカルボン酸である。脂肪酸は、２つ以上のカルボキシル基（例えば、２つのカルボキシル基を含有するジカルボキシル脂肪酸）を含有し得る。
【００１７】
「高密度ポリエチレン」（もしくは「ＨＤＰＥ」）は、エチレンホモポリマー、または少なくとも１つのＣ４〜Ｃ１０α−オレフィンコモノマー、もしくはＣ４〜Ｃ８α−オレフィンコモノマー、および０．９４ｇ／ｃｃ、もしくは０．９４５ｇ／ｃｃ、もしくは０．９５ｇ／ｃｃ、もしくは０．９５５ｇ／ｃｃ〜０．９６ｇ／ｃｃ、もしくは０．９７ｇ／ｃｃ、もしくは０．９８ｇ／ｃｃ超の密度を有するエチレン／α−オレフィンコポリマーである。ＨＤＰＥは、単峰性コポリマーまたは多峰性コポリマーであり得る。「単峰性エチレンコポリマー」は、分子量分布を示すゲル浸透クロマトグラフィー（ＧＰＣ）において１つの明確なピークを有するエチレン／Ｃ４〜Ｃ１０α−オレフィンコポリマーである。「多峰性エチレンコポリマー」は、分子量分布を示すＧＰＣにおいて少なくとも２つの明確なピークを有するエチレン／Ｃ４〜Ｃ１０α−オレフィンコポリマーである。多峰性は、２つのピークを有する（二峰性）コポリマーならびに３つ以上のピークを有するコポリマーを含む。ＨＤＰＥの非限定的な例としては、ＤＯＷ（商標）高密度ポリエチレン（ＨＤＰＥ）樹脂（Ｔｈｅ  Ｄｏｗ  Ｃｈｅｍｉｃａｌ  Ｃｏｍｐａｎｙから入手可能）、ＥＬＩＴＥ（商標）強化ポリエチレン樹脂（Ｔｈｅ  Ｄｏｗ  Ｃｈｅｍｉｃａｌ  Ｃｏｍｐａｎｙから入手可能）、ＣＯＮＴＩＮＵＵＭ（商標）二峰性ポリエチレン樹脂（Ｔｈｅ  Ｄｏｗ  Ｃｈｅｍｉｃａｌ  Ｃｏｍｐａｎｙから入手可能）、ＬＵＰＯＬＥＮ（商標）（ＬｙｏｎｄｅｌｌＢａｓｅｌｌから入手可能）、ならびにＢｏｒｅａｌｉｓ、Ｉｎｅｏｓ、およびＥｘｘｏｎＭｏｂｉｌからのＨＤＰＥ製品が挙げられる。
【００１８】
「炭化水素」は、水素および炭素原子のみを含有する化合物である。炭化水素は、（ｉ）分岐状または非分岐状、（ｉｉ）飽和または不飽和、（ｉｉｉ）環状または非環状、および（ｉｖ）（ｉ）〜（ｉｉｉ）の任意の組み合わせであり得る。炭化水素の非限定的な例としては、アルカン、アルケン、およびアルキンが挙げられる。
【００１９】
「インターポリマー」は、少なくとも２つの異なるモノマーの重合により調製されるポリマーである。この総称は、２つの異なるモノマーから調製されるポリマーを指すために通常用いられるコポリマー、および３つ以上の異なるモノマーから調製されるポリマー、例えばターポリマー、テトラポリマーなどを含む。
【００２０】
「低密度ポリエチレン」（または「ＬＤＰＥ」）は、エチレンホモポリマー、または０．９１５ｇ／ｃｃ〜０．９４０ｇ／ｃｃの密度を有し、かつ広いＭＷＤを有する長鎖分岐を含有する、少なくとも１つのＣ３〜Ｃ１０α−オレフィン、好ましくはＣ３〜Ｃ４を含む、エチレン／α−オレフィンコポリマーからなる。ＬＤＰＥは、典型的には、高圧フリーラジカル重合（フリーラジカル開始剤を備えた管状反応器またはオートクレーブ）により生成される。ＬＤＰＥの非限定的な例としては、ＭａｒＦｌｅｘ（商標）（Ｃｈｅｖｒｏｎ  Ｐｈｉｌｌｉｐｓ）、ＬＵＰＯＬＥＮ（商標）（ＬｙｏｎｄｅｌｌＢａｓｅｌｌ）、ならびにＢｏｒｅａｌｉｓ、Ｉｎｅｏｓ、ＥｘｘｏｎＭｏｂｉｌなどからのＬＤＰＥ製品が挙げられる。
【００２１】
「直鎖状低密度ポリエチレン」（または「ＬＬＤＰＥ」）は、エチレン由来の単位と、少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマー由来の単位とを含む、不均一短鎖分岐分布を含有する直鎖状エチレン／α−オレフィンコポリマーである。ＬＬＤＰＥは、従来のＬＤＰＥとは対照的に、もし存在したとしても長鎖分岐がほとんどないことを特徴とする。ＬＬＤＰＥは、０．９１０ｇ／ｃｃ、または０．９１５ｇ／ｃｃ、または０．９２０ｇ／ｃｃ、または０．９２５ｇ／ｃｃ〜０．９３０ｇ／ｃｃ、または０．９３５ｇ／ｃｃ、または０．９４０ｇ／ｃｃの密度を有する。ＬＬＤＰＥの非限定的な例としては、ＴＵＦＬＩＮ（商標）直鎖状低密度ポリエチレン樹脂（Ｔｈｅ  Ｄｏｗ  Ｃｈｅｍｉｃａｌ  Ｃｏｍｐａｎｙから入手可能）、ＤＯＷＬＥＸ（商標）ポリエチレン樹脂（Ｔｈｅ  Ｄｏｗ  Ｃｈｅｍｉｃａｌ  Ｃｏｍｐａｎｙから入手可能）、およびＭＡＲＬＥＸ（商標）ポリエチレン（Ｃｈｅｖｒｏｎ  Ｐｈｉｌｌｉｐｓから入手可能）が挙げられる。
【００２２】
「多成分エチレン系コポリマー」（または「ＥＰＥ」）は、エチレン由来の単位と、特許参照文献ＵＳＰ６，１１１，０２３、ＵＳＰ５，６７７，３８３、およびＵＳＰ６，９８４，６９５において説明されているような、少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマー由来の単位とを含む。ＥＰＥ樹脂は、０．９０５ｇ／ｃｃ、または０．９０８ｇ／ｃｃ、または０．９１２ｇ／ｃｃ、または０．９２０ｇ／ｃｃ〜０．９２６ｇ／ｃｃ、または０．９２９ｇ／ｃｃ、または０．９４０ｇ／ｃｃ、または０．９６２ｇ／ｃｃの密度を有する。ＥＰＥ樹脂の非限定的な例としては、ＥＬＩＴＥ（商標）強化ポリエチレン（Ｔｈｅ  Ｄｏｗ  Ｃｈｅｍｉｃａｌ  Ｃｏｍｐａｎｙから入手可能）、ＥＬＩＴＥＡＴ（商標）先端技術樹脂（Ｔｈｅ  Ｄｏｗ  Ｃｈｅｍｉｃａｌ  Ｃｏｍｐａｎｙから入手可能）、ＳＵＲＰＡＳＳ（商標）ポリエチレン（ＰＥ）樹脂（Ｎｏｖａ  Ｃｈｅｍｉｃａｌｓから入手可能）、およびＳＭＡＲＴ（商標）（ＳＫ  Ｃｈｅｍｉｃａｌｓ  Ｃｏ．から入手可能）が挙げられる。
【００２３】
「オレフィン系ポリマー」または「ポリオレフィン」は、（重合性モノマーの総量に基づいて）５０重量パーセント超の重合オレフィンモノマーを含有するポリマーであり、任意選択で、少なくとも１つのコモノマーを含み得る。オレフィン系ポリマーの非限定的な例としては、エチレン系ポリマーおよびプロピレン系ポリマーが挙げられる。
【００２４】
「ポリマー」は、同じ種類であるか異なる種類であるかに関わらず、重合形態でポリマーを構成する複数のおよび／または反復「単位」もしくは「ｍｅｒ単位」を提供するモノマーを重合することにより調製される化合物である。したがって、総称ポリマーは、通常１種類のみのモノマーから調製されるポリマーを指すのに用いられるホモポリマーという用語と、通常少なくとも２種類のモノマーから調製されるポリマーを指すのに用いられるコポリマーという用語とを包含する。それはまた、例えば、ランダム、ブロック等のすべての形態のコポリマーも包含する。「エチレン／α−オレフィンポリマー」および「プロピレン／α−オレフィンポリマー」という用語は、それぞれ重合エチレンまたはプロピレンと、１つ以上の追加の重合性α−オレフィンモノマーとから調製される、上述のコポリマーを示す。ポリマーはしばしば、１つ以上の特定のモノマー「から作製される」、特定のモノマーもしくはモノマーの種類「に基づく」、または特定のモノマー含有量「を含有する」などのように言及されるが、この文脈において、「モノマー」という用語は、非重合種ではなく、特定のモノマーの重合レムナントを指していることが理解されることに留意されたい。概して、本明細書におけるポリマーは、対応するモノマーの重合形態である「単位」に基づくものとして言及される。
【００２５】
「プロピレン系ポリマー」は、（重合性モノマーの総量に基づいて）５０重量パーセント超の重合プロピレンモノマーを含有するポリマーであり、任意選択で、少なくとも１つのコモノマーを含み得る。
【００２６】
「シングルサイト触媒直鎖状低密度ポリエチレン」（または「ｍ−ＬＬＤＰＥ」）は、エチレン由来の単位と、少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマー由来の単位とを含む、不均一短鎖分岐分布を含有する直鎖状エチレン／α−オレフィンコポリマーである。ｍ−ＬＬＤＰＥは、０．９１３ｇ／ｃｃ、または０．９１８ｇ／ｃｃ、または０．９２０ｇ／ｃｃ〜０．９２５ｇ／ｃｃ、または０．９４０ｇ／ｃｃの密度を有する。ｍ−ＬＬＤＰＥの非限定的な例としては、ＥＸＣＥＥＤ（商標）メタロセンＰＥ（ＥｘｘｏｎＭｏｂｉｌ  Ｃｈｅｍｉｃａｌから入手可能）、ＬＵＦＬＥＸＥＮ（商標）ｍ−ＬＬＤＰＥ（ＬｙｏｎｄｅｌｌＢａｓｅｌｌから入手可能）、およびＥＬＴＥＸ（商標）ＰＦ  ｍ−ＬＬＤＰＥ（Ｉｎｅｏｓ  Ｏｌｅｆｉｎｓ＆Ｐｏｌｙｍｅｒｓから入手可能）が挙げられる。
【００２７】
「超低密度ポリエチレン」（または「ＵＬＤＰＥ」）および「極低密度ポリエチレン」（または「ＶＬＤＰＥ」）は、エチレン由来の単位と、少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマー由来の単位とを含む、不均一短鎖分岐分布を含有する直鎖状エチレン／α−オレフィンコポリマーである。ＵＬＤＰＥおよびＶＬＤＰＥは各々、０．８８５ｇ／ｃｃ、または０．９０ｇ／ｃｃ〜０．９１５ｇ／ｃｃの密度を有する。ＵＬＤＰＥおよびＶＬＤＰＥの非限定的な例としては、ＡＴＴＡＮＥ（商標）ＵＬＤＰＥ樹脂（Ｔｈｅ  Ｄｏｗ  Ｃｈｅｍｉｃａｌ  Ｃｏｍｐａｎｙから入手可能）およびＦＬＥＸＯＭＥＲ（商標）ＶＬＤＰＥ樹脂（Ｔｈｅ  Ｄｏｗ  Ｃｈｅｍｉｃａｌ  Ｃｏｍｐａｎｙから入手可能）が挙げられる。
【００２８】
試験方法
摩擦係数（ＣＯＦ）を、ＡＳＴＭ  Ｄ１８９４に従い測定する。ＣＯＦを、Ｇｕａｎｇｚｈｏｕ  Ｂｉａｏｊｉ  Ｐａｃｋａｇｉｎｇ  Ｉｎｓｔｒｕｍｅｎｔ  Ｃｏ．Ｌｔｄ製のＧＭ−１  ＣＯＦ試験機に固定した、ＤＯＷＬＥＸ（商標）２０４５Ｇと１０００ｐｐｍのエルカミドとを含有する基材フィルムを使用して、フィルム間動的ＣＯＦとして測定する。ＣＯＦを、室温（２５℃）および３５％の相対湿度で測定する。ＣＯＦを、１分あたり１００ｍｍの摺動速度で、機械方向で測定する。「ラミネート前ＣＯＦ」を、ラミネートされていないフィルム試料で測定する。「ラミネート４０℃硬化ＣＯＦ」を、４０℃で４８時間硬化した後のラミネート構造で測定する。「ラミネート５５℃硬化ＣＯＦ」を、５５℃で４８時間硬化した後のラミネート構造で測定する。
【００２９】
「分解温度」は、二塩基性脂肪酸が化学的に分解する（すなわち、１つ以上の化学結合が切れる）温度である。２０ｍｇの試料を、ＴＧＡ  Ｑ５００装置のカルーセルに導入する前にプラチナパンに置くことにより、分解温度を測定する。試料を、窒素／空気雰囲気で、室温（２５℃）から７００℃まで１０℃／分の速度で加熱する。ＴＡソフトウェアが、分解温度を報告する。
【００３０】
密度を、ＡＳＴＭ  Ｄ７９２、方法Ｂに従い測定する。結果を、１立方センチメートルあたりのグラム単位（ｇ／ｃｃ）で記録する。
【００３１】
ｇ／１０分単位のメルトインデックス（ＭＩ）（Ｉ２）を、ＡＳＴＭ  Ｄ−１２３８−０４（１９０℃／２．１６ｋｇ）を使用して測定する。
【００３２】
示差走査熱量測定（ＤＳＣ）
示差走査熱量測定（ＤＳＣ）を使用して、広範囲の温度にわたるポリマーの溶融、結晶化、およびガラス転移挙動を測定することができる。例えば、ＲＣＳ（冷蔵冷却システム）およびオートサンプラを備えたＴＡ  Ｉｎｓｔｒｕｍｅｎｔｓ  Ｑ１０００  ＤＳＣを使用し、この分析を行う。試験中、５０ｍｌ／分の窒素パージガス流を使用する。各試料を、１９０℃で溶融圧縮して薄いフィルムにし、次いで、溶融した試料を、室温（２５℃）まで空冷する。３〜１０ｍｇ、直径６ｍｍの試験片を、冷却したポリマーから抽出し、秤量し、軽量アルミニウムパン（約５０ｍｇ）内に置き、圧着して閉じる。次いで、その熱的特性を決定するために、分析を行う。
【００３３】
試料の熱挙動を、試料温度に上下の勾配を付け、熱流量対温度プロファイルを作成することにより決定する。熱履歴を除去するために、まず、試料を、１８０℃まで急速に加熱し、３分間等温保持する。次に、試料を、１０℃／分の冷却速度で−８０℃まで冷却し、−８０℃で３分間等温保持する。次いで、試料を、１０℃／分の加熱速度で１８０℃まで加熱した（これは「第２の加熱」勾配である）。冷却曲線および第２の加熱曲線を記録する。決定した値は、外挿された融解開始Ｔｍ、および外挿された結晶化開始Ｔｃである。融解熱（Ｈｆ）（１グラムあたりのジュール単位）、以下の等式：結晶化度％＝（（Ｈｆ）／２９２Ｊ／ｇ）×１００を使用して計算されたポリエチレン試料の結晶化度％、および以下の等式：結晶化度％＝（（Ｈｆ）／２９２Ｊ／ｇ）×１００を使用して計算されたポリプロピレン試料の結晶化度％。融解熱（Ｈｆ）およびピーク融解温度を、第２の熱曲線から報告する。ピーク結晶化温度を、冷却曲線から決定する。
【００３４】
まず、融解転移の開始と終了との間にベースラインを引くことにより、ＤＳＣ加熱曲線から融点Ｔｍを決定する。次いで、融解ピークの低温側のデータに、接線を引く。この線がベースラインと交差する場所が、外挿された融解開始（Ｔｍ）である。これは、Ｂｅｒｎｈａｒｄ  Ｗｕｎｄｅｒｌｉｃｈ，Ｔｈｅ  Ｂａｓｉｓ  ｏｆ  Ｔｈｅｒｍａｌ  Ａｎａｌｙｓｉｓ，Ｔｈｅｒｍａｌ  Ｃｈａｒａｃｔｅｒｉｚａｔｉｏｎ  ｏｆ  Ｐｏｌｙｍｅｒｉｃ  Ｍａｔｅｒｉａｌｓ  ９２，２７７−２７８（Ｅｄｉｔｈ  Ａ．Ｔｕｒｉ  ｅｄ．，２ｄ  ｅｄ．１９９７）に記載されているとおりである。
【発明を実施するための形態】
【００３５】
本開示は、共押出多層フィルムを提供する。共押出多層フィルムは、シーラント層およびシーラント層と接触している第２の層を含む、少なくとも２つの層を有する。シーラント層は、（Ａ）０．８６５ｇ／ｃｃ〜０．９３０ｇ／ｃｃの密度と０．５ｇ／１０分〜２５ｇ／１０分のメルトインデックスとを有する第１のエチレン系ポリマー、（Ｂ）１００℃以下の融点を有する不飽和一級脂肪酸アミド、および（Ｃ）１００℃超の融点を有する飽和一級脂肪酸アミドを含有する。不飽和一級脂肪酸アミドおよび飽和一級脂肪酸アミドは、３：１〜１：６の重量比を有する。第２の層は、第２のエチレン系ポリマーを含有する。
【００３６】
多層フィルムは、２つの層、または３つ以上の層を含有する。例えば、多層フィルムは、２つ、３つ、４つ、５つ、６つ、７つ、８つ、９つ、１０、または１１以上の層を有し得る。一実施形態では、多層フィルムは、２つの層のみ、または３つの層のみを含有する。
【００３７】
１．シーラント層
共押出多層フィルムは、シーラント層を含有する。シーラント層は、（Ａ）０．８６５ｇ／ｃｃ〜０．９３０ｇ／ｃｃの密度と０．５ｇ／１０分〜２５ｇ／１０分のメルトインデックスとを有する第１のエチレン系ポリマー、（Ｂ）１００℃以下の融点を有する不飽和一級脂肪酸アミド、（Ｃ）１００℃超の融点を有する飽和一級脂肪酸アミド、（Ｄ）任意選択で、１００℃超の融点と２００℃超の分解温度とを有する二塩基性脂肪酸、および（Ｅ）任意選択で、添加剤を含有する。不飽和一級脂肪酸アミドおよび飽和一級脂肪酸アミドは、３：１〜１：６の重量比を有する。
【００３８】
シーラント層は、２つの対向する表面を有する。一実施形態では、シーラント層は、２つの対向する表面を備えた連続層である。
【００３９】
Ａ．第１のエチレン系ポリマー
シーラント層は、第１のエチレン系ポリマーを含有する。エチレン系ポリマーは、０．８６５ｇ／ｃｃ〜０．９３０ｇ／ｃｃの密度と０．５ｇ／１０分〜２５ｇ／１０分のメルトインデックスとを有する。好適なエチレン系ポリマーの非限定的な例としては、ＬＤＰＥおよび直鎖状ポリエチレンが挙げられる。直鎖状ポリエチレンの非限定的な例としては、ＬＬＤＰＥ、ＵＬＤＰＥ、ＶＬＤＰＥ、ＥＰＥ、エチレン／α−オレフィンマルチブロックコポリマー（ＯＢＣとしても知られている）、ｍ−ＬＬＤＰＥ、実質的に直鎖状または直鎖状のプラストマー／エラストマー、およびそれらの組み合わせが挙げられる。好適なエチレン系ポリマーの非限定的な例としては、エチレン／α−オレフィンインターポリマーおよびエチレン／α−オレフィンコポリマーが挙げられる。好適なα−オレフィンの非限定的な例としては、Ｃ３〜Ｃ２０α−オレフィン、またはＣ４〜Ｃ２０α−オレフィン、またはＣ３〜Ｃ１０α−オレフィン、またはＣ４〜Ｃ１０α−オレフィン、またはＣ４〜Ｃ８α−オレフィンが挙げられる。代表的なα−オレフィンとしては、プロピレン、１−ブテン、１−ペンテン、１−ヘキセン、１−ヘプテン、および１−オクテンが挙げられる。一実施形態では、エチレン系ポリマーは、エチレン／１−オクテンインターポリマーである。
【００４０】
一実施形態では、エチレン系ポリマーは、エチレン系ポリマーの総重量に基づいて、５０重量％、もしくは５１重量％、もしくは５５重量％、もしくは６０重量％〜７０重量％、もしくは８０重量％、もしくは９０重量％、もしくは９５重量％、もしくは９９重量％、もしくは１００重量％超のエチレン由来の単位、および相当量のα−オレフィンコモノマー由来の単位、または５０重量％、もしくは４９重量％、もしくは４５重量％、もしくは４０重量％〜３０重量％、もしくは２０重量％、もしくは１０重量％、もしくは５重量％、もしくは１重量％、もしくは０重量％未満のα−オレフィンコモノマー由来の単位を含有する。
【００４１】
エチレン系ポリマーは、０．８６５ｇ／ｃｃ、または０．８７０ｇ／ｃｃ、または０．８７５ｇ／ｃｃ、０．８８０ｇ／ｃｃ、または０．８８５ｇ／ｃｃ、または０．８９０ｇ／ｃｃ、または０．８９５ｇ／ｃｃ、または０．９００ｇ／ｃｃ、または０．９１０ｇ／ｃｃ、または０．９１５ｇ／ｃｃ〜０．９２０ｇ／ｃｃ、または０．９２５ｇ／ｃｃ、または０．９３０ｇ／ｃｃの密度を有する。
【００４２】
エチレン系ポリマーは、０．５ｇ／１０分、または１．０ｇ／１０分〜１．５ｇ／１０分、または２．０ｇ／１０分、または３．０ｇ／１０分、または４．０ｇ／１０分、または５．０ｇ／１０分、または８．０ｇ／１０分、または１０ｇ／１０分、または１５ｇ／１０分、または２０ｇ／１０分、または２５ｇ／１０分のメルトインデックスを有する。
【００４３】
一実施形態では、エチレン系ポリマーは、ＬＬＤＰＥである。ＬＬＤＰＥは、エチレンホモポリマー、またはエチレンおよびＣ３〜Ｃ１０α−オレフィンコモノマー、もしくはＣ４〜Ｃ８α−オレフィンコモノマー、もしくはＣ６〜Ｃ８α−オレフィンコモノマー由来の単位からなるエチレン／αオレフィンコポリマーである。一実施形態では、ＬＬＤＰＥは、０．９１０ｇ／ｃｃ、または０．９１５ｇ／ｃｃ、または０．９２０ｇ／ｃｃ〜０．９２５ｇ／ｃｃ、または０．９３０ｇ／ｃｃの密度と、０．５ｇ／１０分、または１．０ｇ／１０分〜１．５ｇ／１０分、または２．０ｇ／１０分、または３．０ｇ／１０分、または４．０ｇ／１０分、または５．０ｇ／１０分、または８．０ｇ／１０分、または１０ｇ／１０分、または１５ｇ／１０分、または２０ｇ／１０分、または２５ｇ／１０分のメルトインデックスとを有する。一実施形態では、エチレン系ポリマーは、エチレン／１−オクテンコポリマーであるＬＬＤＰＥである。
【００４４】
一実施形態では、エチレン系ポリマーは、ＬＤＰＥである。ＬＤＰＥは、エチレンホモポリマー、またはエチレンおよびＣ３〜Ｃ１０α−オレフィンコモノマー、もしくはＣ４〜Ｃ８α−オレフィンコモノマー、もしくはＣ６〜Ｃ８α−オレフィンコモノマー由来の単位からなるエチレン／αオレフィンコポリマーである。一実施形態では、ＬＤＰＥは、０．９１５ｇ／ｃｃ、０．９１６ｇ／ｃｃ〜０．９１８ｇ／ｃｃ、または０．９２０ｇ／ｃｃ、または０．９２５ｇ／ｃｃ、または０．９３０ｇ／ｃｃの密度と、０．５ｇ／１０分、または１．０ｇ／１０分、または１．５ｇ／１０分、または２．０ｇ／１０分、または３．０ｇ／１０分、または４．０ｇ／１０分、または５．０ｇ／１０分、または８．０ｇ／１０分〜１０ｇ／１０分、または１１ｇ／１０分、または１５ｇ／１０分、または２０ｇ／１０分、または２５ｇ／１０分のメルトインデックスとを有する。
【００４５】
シーラント層は、２つ以上のエチレン系ポリマーを含有し得る。一実施形態では、シーラント層は、少なくとも２つのエチレン系ポリマーを含み、各エチレン系ポリマーは、組成的、構造的、および／または物理的に互いに異なる。例えば、シーラント層は、ＬＬＤＰＥおよびＬＤＰＥを含有し得る。
【００４６】
一実施形態では、シーラント層は、シーラント層の総重量に基づいて、７０重量％、または７５重量％、または８０重量％、または８５重量％、または９０重量％〜９３重量％、または９４重量％、または９５重量％、または９８重量％、または９９重量％、または９９．５重量％、または９９．９９重量％のエチレン系ポリマーを含有する。別の実施形態では、シーラント層は、シーラント層の総重量に基づいて、９４重量％、または９５重量％、または９９重量％〜９９．９９重量％のエチレン系ポリマーを含有する。
【００４７】
一実施形態では、エチレン系ポリマーは、ＬＬＤＰＥ、ＬＤＰＥ、およびそれらの組み合わせから選択される。シーラント層は、シーラント層の総重量に基づいて、８５重量％、または９０重量％、または９２重量％〜９３重量％、または９４重量％のＬＬＤＰＥ、および１重量％、または２重量％、または３重量％、または４重量％、または５重量％、または６重量％、または７重量％〜８重量％、または９重量％、または１０重量％のＬＤＰＥを含有する。
【００４８】
エチレン系ポリマーは、本明細書に開示される２つ以上の実施形態を含み得る。
【００４９】
Ｂ．不飽和一級脂肪酸アミド
シーラント層は、１００℃以下の融点を有する不飽和一級脂肪酸アミドを含有する。「不飽和一級脂肪酸アミド」は、構造（Ｉ）：
【化１】
2020529337.tif 000002
を有する分子であり、
ここで、Ｒは、一不飽和または多不飽和のＣ３〜Ｃ２４アルキル部分である。一実施形態では、Ｒは、Ｃ１１〜Ｃ２４もしくはＣ１５〜Ｃ２３アルキル部分、または一不飽和もしくは多不飽和であるＣ１７〜Ｃ２１アルキル部分である。「一不飽和」アルキル部分は、１つの二重結合（Ｃ＝Ｃ結合）を有し、残りの炭素原子はすべて単結合（Ｃ−Ｃ結合）で結合している、アルキルである。「多不飽和」アルキル部分は、少なくとも２つの二重結合（Ｃ＝Ｃ結合）を有するアルキルである。一実施形態では、Ｒは、Ｃ１７アルキル部分、および一不飽和または多不飽和であるＣ２１アルキル部分から選択される。一実施形態では、Ｒは、一不飽和である。好適な不飽和一級脂肪酸アミドの非限定的な例としては、エルカミド、オレアミド、およびそれらの組み合わせが挙げられる。
【００５０】
一実施形態では、構造（Ｉ）の不飽和一級脂肪酸アミドにおいて、Ｒは、一不飽和のＣ２１アルキル部分である。さらなる実施形態では、不飽和一級脂肪酸アミドは、エルカミドである。エルカミドは、以下の構造（ＩＩ）：
【化２】
2020529337.tif 000003
を有する。
【００５１】
一実施形態では、構造（Ｉ）の不飽和一級脂肪酸アミドにおいて、Ｒは、一不飽和のＣ１７アルキル部分である。さらなる実施形態では、不飽和一級脂肪酸アミドは、オレアミドである。オレアミドは、以下の構造（ＩＩＩ）：
【化３】
2020529337.tif 000004
を有する。
【００５２】
不飽和一級脂肪酸アミドは、１００℃以下の融点を有する。一実施形態では、不飽和一級脂肪酸アミドは、４０℃、または５０℃、または６０℃、または６５℃、または７０℃、または７５℃〜８０℃、または８５℃、または９０℃、または９５℃、または１００℃の融点を有する。一実施形態では、不飽和一級脂肪酸アミドは、７５℃〜８０℃の融点を有するエルカミドである。別の実施形態では、不飽和一級脂肪酸アミドは、７０℃の融点を有するオレアミドである。
【００５３】
シーラント層は、２つ以上の不飽和一級脂肪酸アミドを含有し得る。一実施形態では、シーラント層は、少なくとも２つの不飽和一級脂肪酸アミドを含み、各不飽和一級脂肪酸アミドは、組成的、構造的、および／または物理的に互いに異なる。
【００５４】
一実施形態では、シーラント層は、シーラント層の総重量に基づいて、０．００１６重量％（１６百万分率（ｐｐｍ））、または０．００７５重量％（７５ｐｐｍ）、または０．０４重量％（４００ｐｐｍ）、または０．０６重量％（６００ｐｐｍ）〜０．１２重量％（１２００ｐｐｍ）、または０．１８重量％（１８００ｐｐｍ）、または０．８３重量％（８３００ｐｐｍ）、または１．０重量％（１００００ｐｐｍ）、または２．０重量％（２００００ｐｐｍ）、または３．０重量％（３００００ｐｐｍ）、または３．８３重量％（３８３００ｐｐｍ）の不飽和一級脂肪酸アミドを含有する。
【００５５】
不飽和一級脂肪酸アミドは、本明細書に開示される２つ以上の実施形態を含み得る。
【００５６】
Ｃ．飽和一級脂肪酸アミド
シーラント層は、１００℃超の融点を有する飽和一級脂肪酸アミドを含有する。「飽和一級脂肪酸アミド」は、構造（ＩＶ）：
【化４】
2020529337.tif 000005
を有する分子であり、
ここで、Ｒ１は、飽和のＣ３〜Ｃ２７アルキル部分である。実施形態では、Ｒ１は、Ｃ１１〜Ｃ２５、もしくはＣ１５〜Ｃ２３アルキル部分、または飽和しているＣ１５〜Ｃ２１アルキル部分である。「飽和」アルキル部分は、すべての炭素原子が単結合（Ｃ−Ｃ結合）を介して互いに結合しているアルキルである。換言すれば、飽和アルキル部分は、二重結合（Ｃ＝Ｃ結合）を介して結合した炭素原子を除外する。一実施形態では、Ｒ１は、Ｃ１７アルキル部分および飽和したＣ２１アルキル部分から選択される。好適な飽和一級脂肪酸アミドの非限定的な例としては、ベヘンアミド、パルミタミド、ステアラミド、およびそれらの組み合わせが挙げられる。
【００５７】
一実施形態では、構造（ＩＶ）の飽和一級脂肪酸アミドにおいて、Ｒ１は、飽和のＣ２１アルキル部分である。さらなる実施形態では、飽和一級脂肪酸アミドは、ベヘンアミドである。ベヘンアミドは、以下の構造（Ｖ）：
【化５】
2020529337.tif 000006
を有する。
【００５８】
一実施形態では、構造（ＩＶ）の飽和一級脂肪酸アミドにおいて、Ｒ１は、飽和のＣ１５アルキル部分である。さらなる実施形態では、飽和一級脂肪酸アミドは、パルミタミドである。
【００５９】
一実施形態では、構造（ＩＶ）の飽和一級脂肪酸アミドにおいて、Ｒ１は、飽和のＣ１７アルキル部分である。さらなる実施形態では、飽和一級脂肪酸アミドは、ステアラミドである。
【００６０】
飽和一級脂肪酸アミドは、１００℃超の融点を有する。一実施形態では、飽和一級脂肪酸アミドは、１００℃超〜１５０℃、または１０１℃、または１０２℃、または１０３℃、または１０４℃、または１０５℃、または１０６℃〜１１３℃、または１１５℃、または１２０℃、または１２５℃、または１３０℃、または１３５℃、または１４０℃、または１４５℃、または１５０℃の融点を有する。一実施形態では、飽和一級脂肪酸アミドは、１０８℃〜１１３℃の融点を有するベヘンアミドである。別の実施形態では、飽和一級脂肪酸アミドは、１０６℃〜１０７℃の融点を有するパルミタミドである。別の実施形態では、飽和一級脂肪酸アミドは、１０９℃の融点を有するステアラミドである。
【００６１】
シーラント層は、２つ以上の飽和一級脂肪酸アミドを含有し得る。一実施形態では、シーラント層は、少なくとも２つの飽和一級脂肪酸アミドを含み、各飽和一級脂肪酸アミドは、組成的、構造的、および／または物理的に互いに異なる。
【００６２】
一実施形態では、シーラント層は、シーラント層の総重量に基づいて、０．００２５重量％（２５ｐｐｍ）、または０．００８３重量％（８３ｐｐｍ）、または０．０１重量％（１００ｐｐｍ）、または０．０６重量％（６００ｐｐｍ）〜０．１２重量％（１２００ｐｐｍ）、または０．１８重量％（１８００ｐｐｍ）、または１．０重量％（１００００ｐｐｍ）、または１．２５重量％（１２５００ｐｐｍ）、または２．０重量％（２００００ｐｐｍ）、または３．０重量％（３００００ｐｐｍ）、または４．０重量％（４００００ｐｐｍ）、または４．１重量％（４１０００ｐｐｍ）の飽和一級脂肪酸アミドを含有する。
【００６３】
飽和一級脂肪酸アミドは、本明細書に開示される２つ以上の実施形態を含み得る。
【００６４】
Ｄ．任意選択の二塩基性脂肪酸
一実施形態では、シーラント層は、１００℃超の融点と２００℃超の分解温度とを有する二塩基性脂肪酸を含む。「二塩基性脂肪酸」は、分子あたり２つのイオン化可能な水素原子を有する脂肪酸である。好適な二塩基性脂肪酸の非限定的な例は、ジカルボキシル脂肪酸である。一実施形態では、二塩基性脂肪酸は、ジカルボキシル脂肪酸である。好適なジカルボキシル脂肪酸の非限定的な例としては、コハク酸、ヘキサン二酸、オクタン二酸、デカン二酸、およびドデカン二酸が挙げられる。
【００６５】
二塩基性脂肪酸は、１００℃超の融点を有する。一実施形態では、二塩基性脂肪酸は、１００℃超〜２５０℃、または１０１℃、または１０５℃、または１１０℃、または１２０℃、または１３０℃、または１４０℃、または１５０℃、または１６０℃、または１７０℃、または１８０℃〜１８５℃、または１９０℃、または２００℃、または２１０℃、または２２０℃、または２３０℃、または２４０℃、または２５０℃の融点を有する。
【００６６】
二塩基性脂肪酸は、２００℃超の分解温度を有する。一実施形態では、二塩基性脂肪酸は、２００℃超〜５００℃、または２０１℃、または２１０℃、または２２０℃、または２２５℃、または２３０℃、または２３５℃〜２４０℃、または２４５℃、または２５０℃、または２７０℃、または３００℃、または３１０℃、または３２０℃、または３３０℃、または３５０℃、または３８０℃、または４００℃、または４５０℃、または５００℃の分解温度を有する。
【００６７】
一実施形態では、二塩基性脂肪酸は、コハク酸であり、１８４℃の融点と２３５℃の分解温度とを有する。コハク酸は、以下の構造（ＶＩ）：
【化６】
2020529337.tif 000007
を有する。
【００６８】
一実施形態では、シーラント層は、シーラント層の総重量に基づいて、０．００２５重量％（２５ｐｐｍ）、または０．００５０重量％（５０ｐｐｍ）、または０．０１重量％（１００ｐｐｍ）、または０．０２重量％（２００ｐｐｍ）〜０．０６重量％（６００ｐｐｍ）、または０．１２重量％（１２００ｐｐｍ）、または０．１８重量％（１８００ｐｐｍ）、または１．０重量％（１００００ｐｐｍ）、または２．０重量％（２００００ｐｐｍ）、または３．０重量％（３００００ｐｐｍ）、または４．０重量％（４００００ｐｐｍ）の二塩基性脂肪酸を含有する。
【００６９】
二塩基性脂肪酸は、本明細書に開示される２つ以上の実施形態を含み得る。
【００７０】
Ｅ．任意選択の添加剤（複数可）
一実施形態では、シーラント層は、１つ以上の任意選択の添加剤を含む。好適な添加剤の非限定的な例としては、粘着防止剤、酸化防止剤、帯電防止剤、安定化剤、核形成剤、着色剤、顔料、紫外線（ＵＶ）吸収剤または安定剤、難燃剤、相溶化剤、可塑剤、充填剤、加工助剤、防曇剤、架橋剤（例えば、過酸化物）、およびこれらの組み合わせが挙げられる。
【００７１】
一実施形態では、シーラント層は、粘着防止剤を含む。「粘着防止剤」は、フィルム層の表面を微視的に粗化することで、隣接する層間の空いている接触面積を減少させることにより、フィルムの２つの隣接する層間の粘着（すなわち、接着）を最小限に抑える、または防ぐ、化合物である。粘着防止剤は、有機または無機であり得る。好適な粘着防止剤の非限定的な例として、シリカ、タルク、炭酸カルシウム、およびそれらの組み合わせが挙げられる。一実施形態では、粘着防止剤は、シリカ（ＳｉＯ２）である。シリカは、有機シリカまたは合成シリカであり得る。一実施形態では、粘着防止剤は、合成シリカである。一実施形態では、シーラント層は、シーラント層の総重量に基づいて、０重量％、または０．１０重量％（１０００ｐｐｍ）、または０．２０重量％（２０００ｐｐｍ）、または０．２５重量％（２５００ｐｐｍ）〜０．３重量％（３０００ｐｐｍ）、または０．４重量％（４０００ｐｐｍ）、または０．５重量％（５０００ｐｐｍ）、または１．０重量％（１００００ｐｐｍ）、または１．５重量％（１５０００ｐｐｍ）、または２．０重量％（２００００ｐｐｍ）の粘着防止剤を含有する。
【００７２】
一実施形態では、シーラント層は、シーラント層の総重量に基づいて、０重量％、または０．０１重量％、または０．０５重量％、または０．１重量％、または０．２重量％〜０．３重量％、または０．４重量％、または０．５重量％、または１．０重量％、または２．０重量％、または３．０重量％、または４．０重量％、または５．０重量％の添加剤を含有する。
【００７３】
添加剤は、本明細書に開示される２つ以上の実施形態を含み得る。
【００７４】
一実施形態では、シーラント層は、シーラント層の総重量に基づいて、０．０１重量％、もしくは０．１０重量％、もしくは０．２０重量％〜０．２４重量％、もしくは０．２５重量％、もしくは０．３０重量％、もしくは０．３５重量％、もしくは０．４０重量％、もしくは０．４５重量％、もしくは０．５０重量％、もしくは０．８０重量％、もしくは１．０重量％、もしくは１．５重量％、もしくは２．０重量％、もしくは２．５重量％、もしくは３．０重量％、もしくは３．５重量％、もしくは４．０重量％、もしくは４．５重量％、もしくは５重量％の不飽和一級脂肪酸アミドと飽和一級脂肪酸アミドとの合計量を含有する。
【００７５】
不飽和一級脂肪酸アミドおよび飽和一級脂肪酸アミドは、３：１〜１：６の重量比を有する。一実施形態では、不飽和一級脂肪酸アミドおよび飽和一級脂肪酸アミドは、３：１、または１：１〜１：３、または１：５、または１：６の重量比を有する。
【００７６】
一実施形態では、シーラント層は、０．０１、または０．０５、または０．１０〜０．１７、または０．２０、または０．２５、または０．２７、または０．３０、または０．３５、または０．３９、または０．４０未満のラミネート前ＣＯＦを有する。
【００７７】
一実施形態では、シーラント層は、５μｍ、または８μｍ、または１０μｍ、または１５μｍ〜２０μｍ、または２５μｍ、または３０μｍ、または３５μｍ、または４０μｍ、または４５μｍ、または５０μｍ、または５５μｍ、または６０μｍ、または６５μｍ、または７０μｍ、または７５μｍ、または８０μｍ、または９０μｍ、または１００μｍ、または１２０μｍ、または１５０μｍの厚さを有する。
【００７８】
シーラント層は、本明細書に開示される２つ以上の実施形態を含み得る。
【００７９】
２．第２の層
多層フィルムは、第２の層を含む。第２の層は、第２のエチレン系ポリマーを含有する。
【００８０】
第２の層は、２つの対向する表面を有する。一実施形態では、第２の層は、２つの対向する表面を備えた連続層である。
【００８１】
第２の層は、シーラント層と接触している。第２の層は、シーラント層と直接接触していても、間接的に接触していてもよい。一実施形態では、第２の層は、シーラント層に直接接触する。本明細書で使用される場合、「直接接触する」という用語は、第２の層がシーラント層に直接隣接して位置し、シーラント層と第２の層との間に介在層または介在構造体が存在しない、層構成である。
【００８２】
別の実施形態では、第２の層は、シーラント層に間接的に接触する。本明細書で使用される場合、「間接的に接触する」という用語は、シーラント層と第２の層との間に介在層または介在構造体が存在する、層構成である。
【００８３】
第２のエチレン系ポリマーは、本明細書に開示される任意のエチレン系ポリマーであり得る。第２のエチレン系ポリマーは、シーラント層のエチレン系ポリマーと同じであっても異なっていてもよい。一実施形態では、第２のエチレン系ポリマーは、シーラント層のエチレン系ポリマーと同じである。別の実施形態では、第２のエチレン系ポリマーは、シーラント層のエチレン系ポリマーとは異なる。
【００８４】
一実施形態では、第２のエチレン系ポリマーは、ＬＬＤＰＥ、ＬＤＰＥ、またはそれらの組み合わせである。さらなる実施形態では、ＬＬＤＰＥは、エチレン／１−オクテンコポリマーである。一実施形態では、第２の層は、第２の層の総重量に基づいて、５重量％、もしくは１０重量％、もしくは２０重量％、もしくは３０重量％、もしくは４０重量％、もしくは５０重量％、もしくは６０重量％、もしくは７０重量％、もしくは８０重量％〜９０重量％、もしくは９５重量％、もしくは９９重量％のＬＬＤＰＥ、および相当量のＬＤＰＥ、または１重量％、もしくは５重量％、もしくは１０重量％、もしくは２０重量％〜３０重量％、もしくは４０重量％、もしくは５０重量％、もしくは６０重量％、もしくは７０重量％、もしくは８０重量％、もしくは９０重量％、もしくは９５重量％のＬＤＰＥを含有する。
【００８５】
一実施形態では、第２の層は、１つ以上の任意選択の添加剤を含有する。添加剤は、本明細書に開示される任意の添加剤であり得る。一実施形態では、第２の層は、第２の層の総重量に基づいて、０重量％、または０．０１重量％〜０．５重量％、または１．０重量％、または３．０重量％、または５．０重量％の添加剤を含有する。
【００８６】
一実施形態では、第２の層は、５μｍ、または８μｍ、または１０μｍ、または１５μｍ〜２０μｍ、または２５μｍ、または３０μｍ、または３５μｍ、または４０μｍ、または４５μｍ、または５０μｍ、または５５μｍ、または６０μｍ、または６５μｍ、または７０μｍ、または７５μｍ、または８０μｍ、または８５μｍ、または９０μｍ、または１００μｍ、または１２０μｍ、または１５０μｍの厚さを有する。
【００８７】
第２の層は、基材層またはコア層であり得る。一実施形態では、第２の層は、コア層である。「コア層」は、内層であるフィルム構造の層である。換言すれば、コア層のいずれの表面も、フィルムの最外面ではない。一実施形態では、第２の層は、基材層である。「基材層」は、内層またはスキン層であり得るフィルム構造の層である。「スキン層」は、フィルム構造の最外層である。換言すれば、スキン層の少なくとも１つの表面は、フィルムの最外面である。
【００８８】
第２の層は、本明細書に開示される２つ以上の実施形態を含み得る。
【００８９】
３．任意選択の第３の層
一実施形態では、多層フィルムは、任意選択の第３の層を含む。第３の層は、第３のエチレン系ポリマーを含有する。
【００９０】
第３の層は、２つの対向する表面を有する。一実施形態では、第３の層は、２つの対向する表面を備えた連続層である。第３の層は、第２の層と接触している。第３の層は、第２の層と直接接触していても、間接的に接触していてもよい。一実施形態では、第３の層は、第２の層に直接接触する。別の実施形態では、第３の層は、第２の層に間接的に接触する。
【００９１】
第３のエチレン系ポリマーは、本明細書に開示される任意のエチレン系ポリマーであり得る。第３のエチレン系ポリマーは、シーラント層の第１のエチレン系ポリマーと同じであっても異なっていてもよく、第３のエチレン系ポリマーは、第２の層の第２のエチレン系ポリマーと同じであっても異なっていてもよい。一実施形態では、第３のエチレン系ポリマーは、第２の層の第２のエチレン系ポリマーと同じである。別の実施形態では、第３のエチレン系ポリマーは、第２の層の第２のエチレン系ポリマーとは異なる。
【００９２】
一実施形態では、第３のエチレン系ポリマーは、ＬＬＤＰＥ、ＬＤＰＥ、またはそれらの組み合わせである。一実施形態では、第３の層は、第３の層の総重量に基づいて、５重量％、もしくは１０重量％、もしくは２０重量％、もしくは３０重量％、もしくは４０重量％、もしくは５０重量％、もしくは６０重量％、もしくは７０重量％、もしくは８０重量％〜９０重量％、もしくは９９重量％のＬＬＤＰＥ、および相当量のＬＤＰＥ、または１重量％、もしくは５重量％、もしくは１０重量％、もしくは２０重量％〜３０重量％、もしくは４０重量％、もしくは５０重量％、もしくは６０重量％、もしくは７０重量％、もしくは８０重量％、もしくは９０重量％、もしくは９５重量％のＬＤＰＥを含有する。
【００９３】
一実施形態では、第３の層は、１つ以上の任意選択の添加剤を含有する。添加剤は、本明細書に開示される任意の添加剤であり得る。一実施形態では、第３の層は、第３の層の総重量に基づいて、０重量％、または０．０１重量％〜０．５重量％、または１．０重量％、または３．０重量％、または５．０重量％の添加剤を含有する。
【００９４】
一実施形態では、第３の層は、５μｍ、または８μｍ、または１０μｍ、または１５μｍ〜２０μｍ、または２５μｍ、または３０μｍ、または３５μｍ、または４０μｍ、または４５μｍ、または５０μｍ、または５５μｍ、または６０μｍ、または６５μｍ、または７０μｍ、または７５μｍ、または８０μｍ、または８５μｍ、または９０μｍ、または１００μｍ、または１２０μｍ、または１５０μｍの厚さを有する。
【００９５】
第３の層は、基材層またはコア層であり得る。別の実施形態では、第３の層は基材層である。
【００９６】
第３の層は、本明細書に開示される２つ以上の実施形態を含み得る。
【００９７】
一実施形態では、多層フィルムは、以下の構造（ＶＩＩ）：
シーラント層／第２の層  構造（ＶＩＩ）を有する。
【００９８】
一実施形態では、シーラント層および第３の層は、コア層である第２の層の対向する側面上のスキン層である。さらなる実施形態では、シーラント層は、第２の層と直接接触しており、第２の層は、第３の層と直接接触している。一実施形態では、多層フィルムは、以下の構造（ＶＩＩＩ）：
シーラント層／第２の層／第３の層  構造（ＶＩＩＩ）を有する。
【００９９】
一実施形態では、多層フィルムは、シーラント層および第２の層から本質的になる、またはそれらからなる。別の実施形態では、多層フィルムは、シーラント層、第２の層、および第３の層から本質的になる、またはそれらからなる。
【０１００】
一実施形態では、多層フィルムは、１５μｍ、または２０μｍ、または２５μｍ、または３０μｍ、または３５μｍ、または４０μｍ、または４５μｍ、または５０μｍ〜５５μｍ、または６０μｍ、または６５μｍ、または７０μｍ、または７５μｍ、または８０μｍ、または８５μｍ、または９０μｍ、または９５μｍ、または１００μｍ、または１５０μｍ、または２００μｍ、または２５０μｍ、または３００μｍの厚さを有する。
【０１０１】
一実施形態では、多層フィルムは、以下：
（１）シーラント層であって、以下：
（Ａ）シーラント層の総重量に基づいて、７５重量％、または８０重量％、または８５重量％、または９０重量％〜９３重量％、または９４重量％、または９５重量％、または９８重量％、または９９重量％、または９９．５重量％、または９９．９９重量％の第１のエチレン系ポリマー（ＬＬＤＰＥおよび／またはＬＤＰＥなど）であって、（ｉ）０．８６５ｇ／ｃｃ、または０．９３０ｇ／ｃｃ、または０．９００ｇ／ｃｃ、または０．９１０ｇ／ｃｃ、または０．９１５ｇ／ｃｃ〜０．９２０ｇ／ｃｃ、または０．９２５ｇ／ｃｃ、または０．９３０ｇ／ｃｃの密度、および（ｉｉ）０．５ｇ／１０分〜２５ｇ／１０分、または０．５ｇ／１０分、または１．０ｇ／１０分〜１．５ｇ／１０分、または２．０ｇ／１０分、または３．０ｇ／１０分、または５．０ｇ／１０分、または８．０ｇ／１０分のメルトインデックスを有する、第１のエチレン系ポリマー、
（Ｂ）シーラント層の総重量に基づいて、０．００１６重量％、または０．００７５重量％、または０．０４重量％、または０．０６重量％〜０．１２重量％、または０．１８重量％、または０．８３重量％、または１．０重量％、または２．０重量％、または３．０重量％、または３．８３重量％の不飽和一級脂肪酸アミド（エルカミドおよび／またはオレアミドなど）であって、６５℃、または７０℃、または７５℃〜８０℃、または８５℃、または９０℃の融点を有する、不飽和一級脂肪酸アミド、
（Ｃ）シーラント層の総重量に基づいて、０．００２５重量％、または０．００８３重量％、または０．０１重量％、または０．０６重量％〜０．１２重量％、または０．１８重量％、または１．０重量％、または１．２５重量％、または２．０重量％、または３．０重量％、または４．０重量％、または４．１重量％の飽和一級脂肪酸アミド（ベヘンアミドなど）であって、１０１℃または１０３℃、または１０６℃〜１１３℃、または１１５℃、または１２０℃の融点を有する、飽和一級脂肪酸アミド、
（Ｄ）任意選択で、シーラント層の総重量に基づいて、０．００２５重量％、または０．００５０重量％、または０．０１重量％、または０．０６重量％〜０．１２重量％、または０．１８重量％、または１．０重量％、または１．２５重量％、または２．０重量％、または３．０重量％、または４．０重量％の二塩基性脂肪酸（コハク酸など）であって、（ｉ）１１０℃、または１３０℃、または１５０℃、または１７０℃、または１８０℃〜１８５℃、または１９０℃、または２００℃、または２１０℃、または２２０℃、または２３０℃の融点、および（ｉｉ）２２０℃、または２２５℃、または２３０℃、または２３５℃〜２４０℃、または２４５℃、または２５０℃、または２７０℃、または３００℃、または３１０℃、または３２０℃、または３３０℃の分解温度を有する、二塩基性脂肪酸、ならびに、
（Ｅ）任意選択で、シーラント層の総重量に基づいて、０重量％、または０．０１重量％、または０．０５重量％、または０．１重量％、または０．２重量％〜０．３重量％、または０．４重量％、または０．５重量％、または１．０重量％、または２．０重量％、または３．０重量％、または４．０重量％、または５．０重量％の添加剤（粘着防止剤など）、を含有するか、それらから本質的になるか、またはそれらからなり、
不飽和一級脂肪酸アミドおよび飽和一級脂肪酸アミドが、３：１、または１：１〜１：３、または１：５、または１：６の重量比を有する、シーラント層と、
（２）シーラント層と接触している第２の層であって、第２の層が、第２のエチレン系ポリマー（ＬＬＤＰＥ、ＬＤＰＥ、またはそれらの組み合わせなど）を含有している、第２の層と、
（３）任意選択で、第２の層と接触している第３の層であって、第３の層が、第３のエチレン系ポリマー（ＬＬＤＰＥ、ＬＤＰＥ、またはそれらの組み合わせなど）を含有している、第３の層と、を含有するか、それらから本質的になるか、またはそれらからなり、
多層フィルムは、以下の特性：（ｉ）シーラント層が、５μｍ、または８μｍ、または１０μｍ、または１５μｍ〜２０μｍ、または２５μｍ、または３０μｍ、または３５μｍ、または４０μｍ、または５０μｍ、または６０μｍ、または７０μｍ、または８０μｍ、または９０μｍの厚さを有し、および／または（ｉｉ）シーラント層が、シーラント層の総重量に基づいて、０．０１重量％、または０．１０重量％、または０．２０重量％〜０．２４重量％、または０．２５重量％、または０．３０重量％、または０．３５重量％、または０．４０重量％、または０．４５重量％、または０．５０重量％、または０．８０重量％、または１．０重量％、または１．５重量％、または２．０重量％、または２．５重量％、または３．０重量％、または３．５重量％、または４．０重量％、または４．５重量％、または５重量％の不飽和一級脂肪酸アミドと飽和一級脂肪酸アミドとの合計量を含有し、および／または（ｉｉｉ）シーラント層が、０．０１、または０．０５、または０．１０〜０．１７、または０．２０、または０．２５、または０．２７、または０．３０、または０．３５、または０．３９、または０．４０未満のラミネート前ＣＯＦを有し、および／または（ｉｖ）第２の層が、５μｍ、または８μｍ、または１０μｍ、または１５μｍ〜２０μｍ、または２５μｍ、または３０μｍ、または３５μｍ、または４０μｍ、または５０μｍ、または６０μｍ、または７０μｍ、または８０μｍ、または９０μｍの厚さを有し、および／または（ｖ）の第３の層が、５μｍ、または８μｍ、または１０μｍ、または１５μｍ〜２０μｍ、または２５μｍ、または３０μｍ、または３５μｍ、または４０μｍ、または５０μｍ、または６０μｍ、または７０μｍ、または８０μｍ、または９０μｍの厚さを有し、および／または（vi）の多層フィルムが、２０μｍ、または３０μｍ、または４０μｍ、または５０μｍ〜５５μｍ、または６０μｍ、または７０μｍ、または８０μｍ、または９０μｍ、または１００μｍ、または１５０μｍ、または２００μｍ、または２５０μｍの厚さを有する、のうちの１つ、いくつか、またはすべてを有する。
【０１０２】
前述の層を含む、本明細書に開示される各層中の成分の合計は、各それぞれの層の総重量に基づいて、１００重量パーセント（重量％）をもたらすことが理解される。
【０１０３】
一実施形態では、共押出多層フィルムは、シリコーンなどの非移動性スリップ剤を除外する。
【０１０４】
例えば、フィルムを構築するために使用されるいくつかの方法は、キャスト共押出法またはインフレーション共押出法によるものである。これらの方法の組み合わせもまた可能である。一実施形態では、多層フィルムは、共押出インフレーションフィルムである。
【０１０５】
共押出多層フィルムは、配向されていてもよく、または配向されていなくてもよい。一実施形態では、共押出多層フィルムは、配向フィルムではない。さらなる実施形態では、共押出多層フィルムは、二軸配向されていない。換言すれば、共押出多層フィルムは、押出後に引き伸ばされない。別の実施形態では、共押出多層フィルムは、配向されている（例えば、二軸配向されている）。
【０１０６】
一実施形態では、共押出多層フィルムは、ラミネートに含まれる。そのような実施形態では、シーラント層の最外面は、ラミネートの最外面である。
【０１０７】
共押出多層フィルムは、本明細書に開示される２つ以上の実施形態を含み得る。
【０１０８】
ラミネート
本開示は、ラミネートを提供する。ラミネートは、シーラント層を含有する第１のフィルムおよび第２のフィルムを含み、第１のフィルムは、第２のフィルムにラミネートされている。シーラント層は、（Ａ）０．８６５ｇ／ｃｃ〜０．９３０ｇ／ｃｃの密度と０．５ｇ／１０分〜２５ｇ／１０分のメルトインデックスとを有する第１のエチレン系ポリマー、（Ｂ）１００℃以下の融点を有する不飽和一級脂肪酸アミド、および（Ｃ）１００℃超の融点を有する飽和一級脂肪酸アミドを含有する。不飽和一級脂肪酸アミドおよび飽和一級脂肪酸アミドは、３：１〜１：６の重量比を有する。
【０１０９】
ラミネートは、少なくとも２つのフィルム、または３つ以上のフィルムを含有する。例えば、ラミネートは、２つ、３つ、４つ、５つ、６つ、７つ、８つ、９つ、１０、または１１以上の層を有し得る。一実施形態では、ラミネートは、２つのフィルムのみ、または３つのフィルムのみを含有する。
【０１１０】
一実施形態では、ラミネートは、以下の構造（ＩＸ）：
第１のフィルム／第２のフィルム  構造（ＩＸ）を有する。
【０１１１】
一実施形態では、ラミネートは、第１のフィルム、第１のフィルムと接触する接着層、および接着層と接触する第２のフィルムを含む。一実施形態では、ラミネートは、以下の構造（Ｘ）：
第１のフィルム／接着層／第２のフィルム  構造（Ｘ）を有する。
【０１１２】
一実施形態では、第１のフィルムは、シーラント層を含有する単層フィルムであり、第２のフィルムは、基材層を含有する単層フィルムであり、ラミネートは、以下の構造（ＸＩ）：
シーラント層／接着層／基材層  構造（ＸＩ）を有する。
【０１１３】
一実施形態では、ラミネートは、第２のフィルムにラミネートされた任意選択の第３のフィルムを含む。さらなる実施形態では、ラミネートは、第２のフィルムと接触している任意選択の第２の接着層、および第２の接着層と接触している任意選択の第３のフィルムを含む。一実施形態では、ラミネートは、以下の構造（ＸＩＩ）：
第１のフィルム／接着層／第２のフィルム／第２の接着層／第３のフィルム  構造（ＸＩＩ）を有する。
【０１１４】
１．第１のフィルム
ラミネートは、第１のフィルムを含む。第１のフィルムは、シーラント層を含む。
【０１１５】
第１のフィルムは、２つの対向する表面を有する。第１のフィルムは、単層フィルムであってもよく、または多層フィルムであってもよい。一実施形態では、第１のフィルムは、少なくとも２つの層、または３つ以上の層を含有する多層フィルムである。例えば、第１のフィルムは、２つ、３つ、４つ、５つ、６つ、７つ、８つ、９つ、または１０以上の層を有し得る。一実施形態では、第１のフィルムは、１つの層のみ、または３つの層のみを含有する。
【０１１６】
一実施形態では、第１のフィルムは、シーラント層と接触している任意選択のコア層と、コア層と接触している任意選択の第３の基材層とを含む、多層フィルムである。一実施形態では、第３の基板の最外面は、第２のフィルムの最外面にラミネートされる。
【０１１７】
Ａ．シーラント層
第１のフィルムは、シーラント層を含有する。シーラント層は、本明細書に開示される任意のシーラント層であり得る。一実施形態では、シーラント層は、スキン層である。換言すれば、シーラント層の最外面は、第１のフィルムの最外面であり、さらにラミネートの最外面である。
【０１１８】
Ｂ．任意選択のコア層および任意選択の第３の基材層
一実施形態では、第１のフィルムは、コア層および第３の基材層を含む多層フィルムである。
【０１１９】
コア層は、２つの対向する表面を有する。一実施形態では、コア層は、２つの対向する表面を備えた連続層である。コア層は、シーラント層と接触している。コア層は、シーラント層と直接接触していても、間接的に接触していてもよい。一実施形態では、コア層は、シーラント層に直接接触する。別の実施形態では、コア層は、シーラント層に間接的に接触する。
【０１２０】
一実施形態では、コア層は、第３のエチレン系ポリマーを含有する。第３のエチレン系ポリマーは、本明細書に開示される任意のエチレン系ポリマーであり得る。第３のエチレン系ポリマーは、シーラント層のエチレン系ポリマーと同じであっても異なっていてもよい。一実施形態では、第３のエチレン系ポリマーは、ＬＬＤＰＥ、ＬＤＰＥ、またはそれらの組み合わせである。一実施形態では、コア層は、コアの層の総重量に基づいて、５重量％、もしくは１０重量％、もしくは２０重量％、もしくは３０重量％、もしくは４０重量％、もしくは５０重量％、もしくは６０重量％、もしくは７０重量％、もしくは８０重量％〜９０重量％、もしくは９５重量％、もしくは９９重量％のＬＬＤＰＥ、および相当量のＬＤＰＥ、または１重量％、もしくは５重量％、もしくは１０重量％、もしくは２０重量％〜３０重量％、もしくは４０重量％、もしくは５０重量％、もしくは６０重量％、もしくは７０重量％、もしくは８０重量％、もしくは９０重量％、もしくは９５重量％のＬＤＰＥを含有する。
【０１２１】
一実施形態では、コア層は、１つ以上の任意選択の添加剤を含有する。添加剤は、本明細書に開示される任意の添加剤であり得る。一実施形態では、コア層は、コア層の総重量に基づいて、０重量％、または０．０１重量％〜０．５重量％、または１．０重量％、または３．０重量％、または５．０重量％の添加剤を含有する。一実施形態では、コア層は、１００℃以下の融点を有する不飽和一級脂肪酸アミド、１００℃超の融点を有する飽和一級脂肪酸アミド、１００℃超の融点と２００℃超の分解温度とを有する二塩基性脂肪酸、およびそれら組み合わせから選択されるスリップ剤である添加剤を含有する。
【０１２２】
一実施形態では、コア層は、５μｍ、または８μｍ、または１０μｍ、または１５μｍ〜２０μｍ、または２５μｍ、または３０μｍ、または３５μｍ、または４０μｍ、または４５μｍ、または５０μｍ、または５５μｍ、または６０μｍ、または６５μｍ、または７０μｍ、または７５μｍ、または８０μｍ、または８５μｍ、または９０μｍ、または１００μｍ、または１２０μｍ、または１５０μｍの厚さを有する。
【０１２３】
第３の基材層は、２つの対向する表面を有する。一実施形態では、第３の基材層は、２つの対向する表面を備えた連続層である。第３の基材層は、コア層および第２のフィルムと接触している。第３の基材層は、コア層と直接接触していても、間接的に接触していてもよい。一実施形態では、第３の基材層は、コア層に直接接触する。別の実施形態では、第３の基材層は、コア層に間接的に接触する。第３の基材層は、第２のフィルムと直接接触していても、間接的に接触していてもよい。一実施形態では、第３の基材層は、第２のフィルムに直接接触する。別の実施形態では、第３の基材層は、第２のフィルムに間接的に接触する。
【０１２４】
一実施形態では、第３の基材層は、第４のエチレン系ポリマーを含有する。第４のエチレン系ポリマーは、本明細書に開示される任意のエチレン系ポリマーであり得る。第４のエチレン系ポリマーは、シーラント層のエチレン系ポリマーと同じであっても異なっていてもよく、第４のエチレン系ポリマーは、コア層の第３のエチレン系ポリマーと同じであっても異なっていてもよい。一実施形態では、第４のエチレン系ポリマーは、ＬＬＤＰＥ、ＬＤＰＥ、またはそれらの組み合わせである。一実施形態では、第３の基材層は、第３の基材層の総重量に基づいて、５重量％、もしくは１０重量％、もしくは２０重量％、もしくは３０重量％、もしくは４０重量％、もしくは５０重量％、もしくは６０重量％、もしくは７０重量％、もしくは８０重量％〜９０重量％、もしくは９５重量％、もしくは９９重量％のＬＬＤＰＥ、および相当量のＬＤＰＥ、または１重量％、もしくは５重量％、もしくは１０重量％、もしくは２０重量％〜３０重量％、もしくは４０重量％、もしくは５０重量％、もしくは６０重量％、もしくは７０重量％、もしくは８０重量％、もしくは９０重量％、もしくは９５重量％のＬＤＰＥを含有する。
【０１２５】
一実施形態では、第３の基材層は、１つ以上の任意選択の添加剤を含有する。添加剤は、本明細書に開示される任意の添加剤であり得る。一実施形態では、コア層は、第３の基材層の総重量に基づいて、０重量％、または０．０１重量％〜０．５重量％、または１．０重量％、または３．０重量％、または５．０重量％の添加剤を含有する。
【０１２６】
一実施形態では、第３の基材層は、５μｍ、または８μｍ、または１０μｍ、または１５μｍ〜２０μｍ、または２５μｍ、または３０μｍ、または３５μｍ、または４０μｍ、または４５μｍ、または５０μｍ、または５５μｍ、または６０μｍ、または６５μｍ、または７０μｍ、または７５μｍ、または８０μｍ、または８５μｍ、または９０μｍ、または１００μｍ、または１２０μｍ、または１５０μｍの厚さを有する。
【０１２７】
一実施形態では、第３の基材層は、コロナ処理されている。
【０１２８】
コア層および第３の基材層は、本明細書に開示される２つ以上の実施形態を含み得る。
【０１２９】
第１のフィルムは、本明細書に開示される２つ以上の実施形態を含み得る。
【０１３０】
２．第２のフィルム
ラミネートは、第２のフィルムを含む。第１のフィルムは、第２のフィルムにラミネートされる。
【０１３１】
第２のフィルムは、２つの対向する表面を有する。第２のフィルムは、単層フィルムであってもよく、または多層フィルムであってもよい。一実施形態では、第２のフィルムは、単層フィルムである。別の実施形態では、第２のフィルムは、少なくとも２つの層、または３つ以上の層を含有する多層フィルムである。一実施形態では、第２のフィルムは、１層のみ、または２層のみ、または３層のみを含有する。
【０１３２】
一実施形態では、第２のフィルムは、基材層を含む。基材層は、２つの対向する表面を有する。一実施形態では、基材層は、２つの対向する表面を備えた連続層である。
【０１３３】
基材層は、第１のフィルムと接触している。基材層は、第１のフィルムと直接接触していても、間接的に接触していてもよい。一実施形態では、基材層は、第１のフィルムに直接接触する。別の実施形態では、基材層は、第１のフィルムに間接的に接触する。
【０１３４】
一実施形態では、基材層は、任意選択の接着層と接触している。基材層は、接着層と直接接触していても、間接的に接触していてもよい。一実施形態では、基材層は、接着層に直接接触する。別の実施形態では、基材層は、接着層に間接的に接触する。
【０１３５】
一実施形態では、基材層は、第２のエチレン系ポリマー、プロピレン系ポリマー、ポリアミド（ナイロンなど）、ポリエステル、エチレンビニルアルコールコポリマー、ポリエチレンテレフタレート（ＰＥＴ）、エチレンビニルアクリレートコポリマー、エチレンメチルアクリレートコポリマー、エチレンエチルアクリレートコポリマー、エチレンブチルアクリレートコポリマー、エチレンアクリル酸コポリマー、エチレンメタクリル酸コポリマー、エチレンアクリル酸のイオノマー、メタクリル酸のイオノマー、無水マレイン酸グラフトエチレン系ポリマー、ポリスチレン、金属箔、およびそれらの組み合わせから選択される成分を含有する。一実施形態では、基材層は、ＰＥＴを含有する。別の実施形態では、基材層は、第２のエチレン系ポリマーを含有する。第２のエチレン系ポリマーは、本明細書に開示される任意のエチレン系ポリマーであり得る。第２のエチレン系ポリマーは、シーラント層のエチレン系ポリマーと同じであっても異なっていてもよい。
【０１３６】
一実施形態では、第２のフィルム、またはさらには基材層は、５μｍ、または８μｍ、または１０μｍ、または１２μｍ、または１５μｍ〜２０μｍ、または２５μｍ、または３０μｍ、または３５μｍ、または４０μｍ、または４５μｍ、または５０μｍ、または５５μｍ、または６０μｍ、または６５μｍ、または７０μｍ、または７５μｍ、または８０μｍ、または８５μｍ、または９０μｍ、または１００μｍ、または１５０μｍの厚さを有する。
【０１３７】
基材層は、本明細書に開示される２つ以上の実施形態を含み得る。
【０１３８】
第２のフィルムは、本明細書に開示される２つ以上の一実施形態を含み得る。
【０１３９】
３．任意選択の接着層
一実施形態では、ラミネートは、接着層を含む。接着層は、第１のフィルムおよび第２のフィルムと接触している。
【０１４０】
接着層は、２つの対向する表面を有する。一実施形態では、接着層は、２つの対向する表面を備えた連続する層である。接着層は、第１のフィルムと接触している。接着層は、第１のフィルムと直接接触していても、間接的に接触していてもよい。一実施形態では、接着層は、第１のフィルムに直接接触する。別の実施形態では、接着層は、第１のフィルムに間接的に接触する。
【０１４１】
接着層は、接着剤を含有する。好適な接着剤の非限定的な例としては、ポリウレタン接着剤（例えば、Ｒｏｈｍ  ａｎｄ  Ｈａａｓから入手可能なＭＯＲ−ＦＲＥＥ（商標）７０６Ａ／Ｃ−７９）、ポリアクリレート接着剤（例えば、Ｔｈｅ  Ｄｏｗ  Ｃｈｅｍｉｃａｌ  Ｃｏｍｐａｎｙから入手可能なＲＯＢＯＮＤ（商標）Ｌ−１６８／ＣＲ３Ａ）、およびそれらの組み合わせが挙げられる。
【０１４２】
一実施形態では、接着層は、０．５グラム／平方メートル（ｇ／ｍ２）、または１．０ｇ／ｍ２、または１．５ｇ／ｍ２、または１．８ｇ／ｍ２〜１．９ｇ／ｍ２、または２．０ｇ／ｍ２、または２．５ｇ／ｍ２、または３．０ｇ／ｍ２の乾燥被覆重量を有する。
【０１４３】
接着層は、本明細書に開示される２つ以上の実施形態を含み得る。
【０１４４】
４．任意選択の第３のフィルム
一実施形態では、ラミネートは、第３のフィルムを含む。第３のフィルムは、第２のフィルムにラミネートされる。
【０１４５】
第３のフィルムは、２つの対向する表面を有する。第３のフィルムは、単層フィルムであってもよく、または多層フィルムであってもよい。一実施形態では、第３のフィルムは、単層フィルムである。別の実施形態では、第３のフィルムは、少なくとも２つの層、または３つ以上の層を含有する多層フィルムである。一実施形態では、第３のフィルムは、１層のみ、または２層のみ、または３層のみを含有する。
【０１４６】
一実施形態では、第３のフィルムは、第２の基材層を含む。第２の基材層は、本明細書に開示される任意の基材層であり得る。
【０１４７】
第２の基材層は、第２のフィルムと接触している。第２の基材層は、第２のフィルムと直接接触していても、間接的に接触していてもよい。一実施形態では、第２の基材層は、第２のフィルムに直接接触する。別の実施形態では、第２の基材層は、第２のフィルムに間接的に接触する。
【０１４８】
第２の基材層は、本明細書に開示される２つ以上の実施形態を含み得る。
【０１４９】
第３のフィルムは、本明細書に開示される２つ以上の実施形態を含み得る。
【０１５０】
５．任意選択の第２の接着層
一実施形態では、ラミネートは、第２の接着層を含む。第２の接着層は、第２のフィルムと接触している。第２の接着層は、本明細書に開示される任意の接着層であり得る。
【０１５１】
第２の接着層は、第２のフィルムと接触している。第２の接着層は、第２のフィルムと直接接触していても、間接的に接触していてもよい。一実施形態では、第２の接着層は、第２のフィルムに直接接触する。別の実施形態では、第２の接着層は、第２のフィルムに間接的に接触する。一実施形態では、第２の接着層は、任意選択の第３のフィルムと接触している。第２の接着層は、第３のフィルムと直接接触していても、間接的に接触していてもよい。一実施形態では、第２の接着層は、第３のフィルムに直接接触する。別の実施形態では、第２の接着層は、第３のフィルムに間接的に接触する。
【０１５２】
第２の接着層は、本明細書に開示される２つ以上の実施形態を含み得る。
【０１５３】
一実施形態では、第１のフィルムは、シーラント層、コア層、および第３の基材層を備えた多層フィルムであり、第２のフィルムは、基材層を含有する単層フィルムであり、ラミネートは、以下の構造（ＸＩＩＩ）：
シーラント層／コア層／第３の基材層／接着層／基材層  構造（ＸＩＩＩ）を有する。
【０１５４】
一実施形態では、第１のフィルムは、シーラント層、コア層、および第３の基材層を備えた多層フィルムであり、第２のフィルムは、基材層を含有する単層フィルムであり、第３のフィルムは、第２の基材層を含有する単層フィルムであり、ラミネートは、以下の構造（ＸＩＶ）：シーラント層／コア層／第３の基材層／接着層／基材層／第２の
接着層／第２の基材層  構造（ＸＩＶ）を有する。
【０１５５】
一実施形態では、ラミネートのシーラント層は、０．０１、または０．０５、または０．１０〜０．１７、または０．２０、または０．２５、または０．２７、または０．３０、または０．３５、または０．３９、または０．４０未満のラミネート前ＣＯＦを有する。
【０１５６】
一実施形態では、ラミネートのシーラント層は、４０℃で４８時間硬化した後に、０．０１、または０．０５、または０．１０〜０．１８、または０．２０、または０．２５、または０．２７、または０．３０、または０．３４、または０．３６、または０．３９、または０．４０未満のＣＯＦを有する（「ラミネート４０℃硬化ＣＯＦ」）。一実施形態では、ラミネートのシーラント層は、０．２２未満、または０．１５未満、または０．１０未満の４０℃硬化後ＣＯＦ変化を有する。別の実施形態では、ラミネートのシーラント層は、−０．２０、または−０．１０、または−０．０５、または０〜０．０１、または０．０５、または０．１０、または０．１５、または０．２０、または０．２１の４０℃硬化後ＣＯＦ変化を有する。４０℃硬化後のＣＯＦにおける変化は、以下の等式：４０℃硬化後ＣＯＦ変化＝ラミネート４０℃硬化ＣＯＦ−ラミネート前ＣＯＦに従い計算される。
【０１５７】
一実施形態では、ラミネートのシーラント層は、５５℃で４８時間硬化後に、０．０１、または０．０５、または０．１０〜０．１５、または０．１７、または０．１９、または０．２０、または０．２５、または０．２７、または０．３０、または０．３５、または０．３６、または０．３８、または０．３９、または０．４０未満のＣＯＦ（「ラミネート５５℃硬化ＣＯＦ」）を有する。高温硬化（５５℃硬化）は、処理時間の短縮を可能にするため、ラミネート製造プロセス中に有利である。一実施形態では、ラミネートのシーラント層は、２４未満、または０．２２未満、または０．１５未満、または０．０５未満の５５℃硬化後ＣＯＦ変化を有する。別の実施形態では、ラミネートのシーラント層は、−０．２０、または−０．１０、または−０．０６、または０〜０．０１、または０．０３、０．０５、または０．１０、または０．２０、または０．２３の５５℃硬化後ＣＯＦ変化を有する。５５℃硬化後のＣＯＦにおける変化は、以下の等式：５５℃硬化後ＣＯＦ変化＝ラミネート５５℃硬化ＣＯＦ−ラミネート前ＣＯＦに従い計算される。
【０１５８】
一実施形態では、ラミネートは、以下：
（１）第１のフィルムであって、
（Ａ）シーラント層であって、以下：（ｉ）シーラント層の総重量に基づいて、７０重量％、または７５重量％、または８０重量％、または８５重量％、または９０重量％〜９３重量％、または９４重量％、または９５重量％、または９８重量％、または９９重量％、または９９．５重量％、または９９．９９重量％のエチレン系ポリマー（ＬＬＤＰＥおよび／またはＬＤＰＥなど）であって、（ａ）０．８６５ｇ／ｃｃ、または０．９３０ｇ／ｃｃ、または０．９００ｇ／ｃｃ、または０．９１０ｇ／ｃｃ、または０．９１５ｇ／ｃｃ〜０．９２０ｇ／ｃｃ、または０．９２５ｇ／ｃｃ、または０．９３０ｇ／ｃｃの密度、および（ｂ）０．５ｇ／１０分〜２５ｇ／１０分、または０．５ｇ／１０分、または１．０ｇ／１０分〜１．５ｇ／１０分、または２．０ｇ／１０分、または３．０ｇ／１０分、または５．０ｇ／１０分、または８．０ｇ／１０分のメルトインデックスを有する、エチレン系ポリマー、（ｉｉ）シーラント層の総重量に基づいて、０．００１６重量％、または０．００７５重量％、または０．０４重量％、または０．０６重量％〜０．１２重量％、または０．１８重量％、または０．８３重量％、または１．０重量％、または２．０重量％、または３．０重量％、または３．８３重量％の不飽和一級脂肪酸アミド（エルカミドおよび／またはオレアミドなど）であって、６５℃、または７０℃、または７５℃〜８０℃、または８５℃、または９０℃の融点を有する、不飽和一級脂肪酸アミド、（ｉｉｉ）シーラント層の総重量に基づいて、０．００２５重量％、または０．００８３重量％、または０．０１重量％、または０．０６重量％〜０．１２重量％、または０．１８重量％、または１．０重量％、または１．２５重量％、または２．０重量％、または３．０重量％、または４．０重量％、または４．１重量％の飽和一級脂肪酸アミド（ベヘンアミドなど）であって、１０１℃、または１０３℃、または１０６℃〜１１３℃、または１１５℃、または１２０℃、または１２５℃、または１３０℃、または１３５℃、または１４０℃の融点を有する、飽和一級脂肪酸アミド、（ｉｖ）任意選択で、シーラント層の総重量に基づいて、０．００２５重量％、または０．００５０重量％、または０．０１重量％、または０．０６重量％〜０．１２重量％、または０．１８重量％、または１．０重量％、または１．２５重量％、または２．０重量％、または３．０重量％、または４．０重量％の二塩基性脂肪酸（コハク酸など）であって、（ａ）１０１℃、１１０℃、または１３０℃、または１５０℃、または１７０℃、または１８０℃〜１８５℃、または１９０℃、または２００℃、または２１０℃、または２２０℃、または２３０℃、または２４０℃の融点、および（ｂ）２２０℃、または２２５℃、または２３０℃、または２３５℃〜２４０℃、または２４５℃、または２５０℃、または２７０℃、または３００℃、または３１０℃、または３２０℃、または３３０℃、または３４０℃、または３５０℃の分解温度を有する、二塩基性脂肪酸、ならびに、（ｖ）任意選択で、シーラント層の総重量に基づいて、０重量％、または０．０１重量％、または０．０５重量％、または０．１重量％、または０．２重量％〜０．３重量％、または０．４重量％、または０．５重量％、または１．０重量％、または２．０重量％、または３．０重量％、または４．０重量％、または５．０重量％の添加剤（粘着防止剤など）、を含有するか、それらから本質的になるか、またはそれらからなり、不飽和一級脂肪酸アミドおよび飽和一級脂肪酸アミドが、３：１、または１：１〜１：３、または１：５、または１：６の重量比を有する、シーラント層、
（Ｂ）任意選択で、シーラント層と接触しているコア層であって、第３のエチレン系ポリマー（ＬＬＤＰＥおよび／またはＬＤＰＥなど）を含有している、コア層、および
（Ｃ）任意選択で、コア層と接触している第３の基材層であって、第４のエチレン系ポリマー（ＬＬＤＰＥおよび／またはＬＤＰＥなど）を含有している、第３の基材層、を含有している、第１のフィルムと、
（２）任意選択で、第１のフィルムと接触している接着層と、
（３）接着層と接触している基材層を含有する第２のフィルムであって、基材層が、第２のエチレン系ポリマー、プロピレン系ポリマー、ポリアミド（ナイロンなど）、ポリエステル、ＰＥＴ、金属箔、およびそれらの組み合わせから選択される成分を含有している、第２のフィルムと、を含有するか、それらから本質的になるか、またはそれらからなり、
第１のフィルムは、第２のフィルムにラミネートされ、ラミネートは、以下の特性：（ｉ）シーラント層が、シーラント層の総重量に基づいて、０．０１重量％、もしくは０．１０重量％、もしくは０．２０重量％〜０．２４重量％、もしくは０．２５重量％、もしくは０．３０重量％、もしくは０．３５重量％、もしくは０．４０重量％、もしくは０．４５重量％、もしくは０．５０重量％、もしくは０．８０重量％、もしくは１．０重量％、もしくは１．５重量％、もしくは２．０重量％、もしくは２．５重量％、もしくは３．０重量％、もしくは３．５重量％、もしくは４．０重量％、もしくは４．５重量％、もしくは５重量％の不飽和一級脂肪酸アミドと飽和一級脂肪酸アミドとの合計量を含有する、ならびに／または（ｉｉ）シーラント層が、０．０１、もしくは０．０５、もしくは０．１０〜０．１７、もしくは０．２０、もしくは０．２５、もしくは０．２７、もしくは０．３０、もしくは０．３５、もしくは０．３９、もしくは０．４０未満のラミネート前ＣＯＦを有する、ならびに／または（ｉｉｉ）シーラント層が、０．０１、もしくは０．０５、もしくは０．１０〜０．１８、もしくは０．２０、もしくは０．２５、もしくは０．２７、もしくは０．３０、もしくは０．３４、もしくは０．３６、もしくは０．３９、もしくは０．４０未満のラミネート４０℃硬化ＣＯＦを有する、ならびに／または（ｉｖ）ラミネートのシーラント層が、−０．２０、もしくは−０．１０、もしくは−０．０５、もしくは０〜０．０１、もしくは０．０５、もしくは０．１０、もしくは０．１５、もしくは０．２０、もしくは０．２１の４０℃硬化後ＣＯＦ変化を有する、ならびに／または（ｖ）シーラント層が、０．０１、もしくは０．０５、もしくは０．１０〜０．１５、もしくは０．１７、もしくは０．１９、もしくは０．２０、もしくは０．２５、もしくは０．２７、もしくは０．３０、もしくは０．３５、もしくは０．３６、もしくは０．３８、もしくは０．３９、もしくは０．４０未満のラミネート５５℃硬化ＣＯＦを有する、ならびに／または（ｖｉ）ラミネートのシーラント層が、−０．２０、もしくは−０．１０、もしくは−０．０６、もしくは０〜０．０１、もしくは０．０３、もしくは０．０５、もしくは０．１０、もしくは０．１５、もしくは０．２０、もしくは０．２３の５５℃硬化後ＣＯＦ変化を有する、ならびに／または（vii）ラミネートが、１５μｍ、もしくは２０μｍ、もしくは３０μｍ、もしくは４０μｍ、もしくは４５μｍ、もしくは５０μｍ〜５５μｍ、もしくは６０μｍ、もしくは６５μｍ、もしくは７０μｍ、もしくは７５μｍ、もしくは８０μｍ、もしくは８５μｍ、もしくは９０μｍ、もしくは９５μｍ、もしくは１００μｍ、もしくは１５０μｍ、もしくは２００μｍ、もしくは２５０μｍ、もしくは３００μｍの厚さを有する、のうちの１つ、いくつか、またはすべてを有する。
【０１５９】
一実施形態では、不飽和一級脂肪酸アミドおよび飽和一級脂肪酸アミドは、１：１〜１：３、または１：５、または１：６の重量比を有し、ラミネートのシーラント層は、以下の特性：（ｉ）０．０１、もしくは０．０５、もしくは０．１０〜０．１７、もしくは０．２０、もしくは０．２５、もしくは０．２７のラミネート前ＣＯＦ、および／または（ｉｉ）０．０１、もしくは０．０５、もしくは０．１０〜０．１８のラミネート４０℃硬化ＣＯＦ、および／または（ｉｉｉ）−０．１０、もしくは−０．０５、もしくは０〜０．０１、もしくは０．０５の４０℃硬化後ＣＯＦ変化、および／または（ｉｖ）０．０１、もしくは０．１０〜０．１５、もしくは０．１７、もしくは０．１９、もしくは０．２１のラミネート５５℃硬化ＣＯＦ、および／または（ｖ）−０．１０、もしくは−０．０６、もしくは０〜０．０１、もしくは０．０３、もしくは０．０５の５５℃硬化後ＣＯＦ変化、のうちの１つ、いくつか、またはすべてを有する。
【０１６０】
一実施形態では、ラミネートは、シリコーンなどの非移動性スリップ剤を除外する。
【０１６１】
ラミネートの第１のフィルム、第２のフィルム、および任意選択の第３のフィルムは、共押出多層構造であり得る。
【０１６２】
例えば、ラミネートを構築するために使用されるいくつかの方法は、接着ラミネート、押出ラミネート、熱ラミネート、乾燥ラミネート、および無溶媒ラミネートによるものである。これらの方法の組み合わせもまた可能である。
【０１６３】
ラミネートの第１のフィルム、第２のフィルム、および任意選択の第３のフィルムは、配向されていても、配向されていなくてもよい。一実施形態では、第１のフィルム、第２のフィルム、および任意選択の第３のフィルムのうちの１つ以上、または各々は、配向フィルムではない。別の実施形態では、第１のフィルム、第２のフィルム、および任意選択の第３のフィルムのうちの１つ以上、または各々は、配向されている（例えば、二軸配向されている）。
【０１６４】
ラミネートは、本明細書に開示される２つ以上の実施形態を含み得る。
【０１６５】
本開示はまた、共押出多層フィルムおよび／またはパッケージなどのラミネートを含有する物品も提供する。好適なパッケージの非限定的な例としては、食品パッケージ、特殊パッケージ、および洗剤パッケージ（液体および粉末）が挙げられる。一実施形態では、２つの対向するラミネートから形成されたパッケージが開示される。一実施形態では、第１のラミネートのシーラント層は、第２のラミネートのシーラント層と接触している。さらなる実施形態では、ヒートシールが対向するシーラント層から形成されて、パッケージを生成する。
【０１６６】
例として、これに限定されるものではないが、ここで本開示のいくつかの実施形態が以下の実施例において詳細に説明されるであろう。
【実施例】
【０１６７】
実施例において使用する材料を、以下の表１に提供する。
【表１】
2020529337.tif 000008
【０１６８】
共押出３層インフレーションフィルム
共押出３層インフレーションフィルム試料を、Ｊｉｎｍｉｎｇ  Ｍａｃｈｉｎｅｒｙインフレーションフィルムラインを使用して、表１の材料を使用して調製する。押出パラメーターは以下：７層パンケーキダイ直径＝１２０ｍｍ、ダイギャップ＝１．５ｍｍ、出力＝２５ｋｇ／時、ダイ温度プロファイル＝２００℃／２００℃／２００℃、ブローアップ比（ＢＵＲ）＝２．３、レイフラット＝４３ｃｍ、最初の運搬速度＝６．８〜８．１ｍ／分、押出機直径＝３０ｍｍ、長さ／直径（Ｌ／Ｄ）＝３０、押出機温度プロファイル＝１８０℃／２０５℃／２０５℃／２０５℃／２００℃のとおりである。得られた共押出３層インフレーションフィルム試料は、それぞれ以下の構造（Ａ）：シーラント層／コア層／基材層Ａ  構造（Ａ）を有する。
【０１６９】
共押出インフレーションフィルム試料は、それぞれ５０μｍの厚さを有し、各層の厚さは、１：１：１の比を有する。したがって、シーラント層、コア層、および基材層Ａは、各々約１６．６７μｍの厚さを有する。基材層Ａを、４０〜４２ダイン／ｃｍのオンラインフィルム表面エネルギーでコロナ処理する。フィルムの分割巻き取りをオンラインで行う。層構成を、以下の表２に提供する。
【０１７０】
共押出３層インフレーションフィルム試料が形成されてから７日後に、共押出３層インフレーションフィルム試料を、ラミネート前ＣＯＦについて試験する。各試験片を試験する前に、試験片フィルムロールの最初の少なくとも１０メートルを廃棄する。各試料の少なくとも２つの試験片を試験し、平均ラミネート前ＣＯＦを報告する。その結果を表２に報告する。
【０１７１】
ラミネート
構造（Ａ）を有するコロナ処理された３層インフレーションフィルム試料を、厚さ１２μｍのＰＥＴフィルムおよびＭＯＲ−ＦＲＥＥ（商標）７０６Ａ／Ｃ−７９（Ｒｏｈｍ  ａｎｄ  Ｈａａｓから入手可能な無溶剤ポリウレタン接着剤）を使用して、Ｎｏｒｄｍｅｃｃａｎｉｃａ  Ｇｒｏｕｐ製のＬａｂｏ  Ｃｏｍｂｉ（商標）４００ラミネーター（パイロットコーター）を介してラミネートする。ラミネート条件は、以下：接着層（ＭＯＲ−ＦＲＥＥ（商標）７０６Ａ／Ｃ−７９）乾燥被覆重量＝１．８ｇ／ｍ２、パイロット実行速度＝５０ｍ／分、ニップ温度＝６０℃のとおりである。得られたラミネートは、以下の構造（Ｂ）：ＰＥＴフィルム基材層Ｂ／接着層／基材層Ａ／コア層／シーラント層を有する。
【０１７２】
ラミネートは、オーブン内で４０℃または５５℃の温度で４８時間硬化され、フィルムロールが形成される。４０℃硬化または５５℃硬化の３〜６日後に、ラミネート試料を、ラミネート４０℃硬化ＣＯＦまたはラミネート５５℃硬化ＣＯＦについてそれぞれ試験する。各試験片を試験する前に、試験片フィルムロールの最初の少なくとも１０メートルを廃棄する。各試料の少なくとも２つの試験片を試験し、平均ラミネート４０℃硬化ＣＯＦおよびラミネート５５℃硬化ＣＯＦを報告する。その結果を表２に報告する。表２において、「ＣＳ」は比較試料を指す。
【０１７３】
示されているように、接着層、ＰＥＴフィルム基材層、および（Ａ）エチレン系ポリマー（ＤＯＷＬＥＸ（商標）２０４５ＧおよびＬＤＰＥ）と、（Ｂ）１００℃以下の融点を有する不飽和一級脂肪酸アミド（エルカミド）とを含有し、飽和一級脂肪酸アミドを含有しない、シーラント層を備えたフィルムを備えた比較ラミネート（比較試料２）は、０．４８の高いラミネート５５℃硬化ＣＯＦおよび０．４０の高い５５℃硬化後ＣＯＦ変化とを示す。
【０１７４】
さらに、接着層、ＰＥＴフィルム基材層、ならびに（Ａ）エチレン系ポリマー（ＤＯＷＬＥＸ（商標）２０４５ＧおよびＬＤＰＥ）、（Ｂ）１００℃以下の融点を有する不飽和一級脂肪酸アミド（エルカミド）、および（Ｃ）１００℃超の融点を有する飽和一級脂肪酸アミド（ベヘンアミド）を含有するシーラント層を備えたフィルムを備えた比較ラミネート（比較試料３）は、エルカミドおよびベヘンアミドが３：１〜１：６の重量比を有するより、むしろ５：１の重量比を有するほうが、０．４３の高いラミネート５５℃硬化ＣＯＦおよび０．３４の高い５５℃硬化後ＣＯＦ変化を示す。驚くべきことに、出願人は、接着層、ＰＥＴフィルム基材層、ならびに（Ａ）エチレン系ポリマー（ＤＯＷＬＥＸ（商標）２０４５ＧおよびＬＤＰＥ）、（Ｂ）１００℃以下の融点を有する不飽和一級脂肪酸アミド（エルカミド）、および（Ｃ）１００℃超の融点を有する飽和一級脂肪酸アミド（ベヘンアミド）を含有するシーラント層を備えたフィルムを備えたラミネートは、エルカミドおよびベヘンアミドが３：１〜１：６の重量比を有しており（実施例４〜７）、０．４０以下のラミネート５５℃硬化ＣＯＦおよび０．２３以下の５５℃硬化後ＣＯＦ変化を有利に示す。
【表２−１】
2020529337.tif 000009
【表２−２】
2020529337.tif 000010
【０１７５】
本開示は、本明細書に含有される実施形態および例示に限定されず、実施形態の一部、および異なる実施形態の要素の組み合わせを含むこれらの実施形態の変更形態を、以下の特許請求の範囲に該当するものとして含むことが、特に意図されている。
【国際調査報告】
2020529337.tif 000011
2020529337.tif 000012